【誤訳訂正書】
【提出日】平成20年7月23日(2008.7.23)
【誤訳訂正１】
【訂正対象書類名】明細書
【訂正対象項目名】発明の詳細な説明
【訂正方法】変更
【訂正の内容】
【発明の詳細な説明】
【０００１】
本発明は、特に表面の改質用、及び被覆材として適切であり、しかしそれ以上に、ポリマーに転換し、そして成形品に変換される、重合性化合物若しくはセグメント化コポリマーの製造に適切な新規ＮＣＯ末端ビニルテロマーに関し、更には、成形品を包含するこの種のポリマー、また更にはポリマーの成形品の製造への用途、並びにポリマー及び成形品の製造方法に関する。好ましい成形品は、眼科用レンズであり、特にはコンタクトレンズである。このビニルテロマーは、使用するビニルモノマーからその時々に形成される鎖長の分子量分布が狭いこと、及び、特に反応性の高いイソシアネート基による単官能性であることによって、既知のビニルテロマーより際立って優れている。
【０００２】
本発明のＯＣＮ末端ビニルテロマーは、式（Ｉ）：
【化１２】
1998512239.tif 000001
（式中、
ＰＩ* は、光開始剤の２価基を表し、
Ａは、２価の置換１，２−エチレン基（この基は、共重合性ビニルモノマーのビニル−二重結合を単結合で置き換えることにより誘導される）を表し、
個々のＲa は、互いに独立して、重合の連鎖停止体として働くのに適切な１価基を表し、そして
ｐは、３〜５００までの整数を表す）で示される化合物である。
【０００３】
式（Ｉ）中の−（Ａ)p−基、又はこれの製造に使用するビニルモノマーは、Ｈ−活性基を有しないことが好ましい。
【０００４】
本発明の式（Ｉ）のビニルテロマーは、式（Ｂ）：
【化１３】
1998512239.tif 000002
（式中、
ＰＩ* は、先に定義されたとおりであり、そして
Ｒaaは、光開始剤の分解に伴ってより反応性の低いラジカルを生成する該光開始剤の部分を表す）で示される光開始剤を、先に定義されている構成成分“Ａ”として、ビニルテロマーに組み込まれるビニルモノマーと、公知の方法で反応させるものである。連鎖の停止は、例えば、式（Ｂ）の光開始剤Ｒaaの、より反応性の低いラジカルによるか、又は、反応条件下で反応混合物中に存在する他の適当な連鎖停止物質、例えばＨ−ラジカル若しくはＯＨ−ラジカル、又は溶媒から生成するラジカルによって起こる。可変記号Ｒa は、好ましくは、式（Ｂ）の光開始剤の構成成分Ｒaaである。
【０００５】
本発明の重合性化合物は、式（Ｃ）：
【化１４】
1998512239.tif 000003
（式中、
Ｍｏｎｏは、Ｒx −Ｈ基を除去したビニルモノマーの１価の残基を表し、
Ｒx は、互いに独立して、単結合、−Ｏ−、−ＮＲN −若しくは−Ｓ−（ここで、ＲN は、水素若しくは低級アルキルを表す）を表し、
ＰＩ* は、光開始剤の２価の残基を表し、
Ａは、２価の置換１，２−エチレン基（この基は、共重合性ビニルモノマーのビニル−二重結合を単結合で置き換えることにより誘導される）を表し、
個々のＲa は、互いに独立して、重合の連鎖停止体として働くのに適切な１価の基を表し、そして
ｐは、３〜５００までの整数を表す）で示される化合物である。
【０００６】
Ｒx に対する“結合”の意味は、この場合に限り、ＣＯＯＨ−基の構成成分として、ビニルモノマーの１価基にＯＨ基が存在することである。ＣＯＯＨ−基は、イソシアナト基と反応して、ＣＯ2 を分離し、“−ＣＯ−ＮＨ−”結合を形成する。この場合に限り、Ｒx は反応生成物中での結合を意味するが、“Ｒx −Ｈ”基を含有する出発物質にあっては状況が異なる。
【０００７】
本発明の、式（Ｃ）の重合性化合物は、先に定義した式（Ｉ）のビニルテロマーを、Ｒx は先に定義したものではあるが、単結合とは異なるＲx −Ｈ基を、少なくとも１個含有するビニルモノマーと、公知の方法で反応させることによって形成される。
【０００８】
本発明のセグメント化コポリマーは、式（Ｄ）：
【化１５】
1998512239.tif 000004
（式中、
Ｍａｃｒｏは、ｍ個のＲx −Ｈ基が除去された、ｍ価のマクロマーの残基を表し、
Ｒx は、互いに独立して、単結合、−Ｏ−、−ＮＲN −若しくは−Ｓ−（ここで、ＲN は、水素若しくは低級アルキル表す）を表し、
ＰＩ* は、光開始剤の２価の残基を表し、
Ａは、２価の置換１，２−エチレン基（この基は、共重合性のあるビニルモノマーのビニル−二重結合を単結合で置き換えることにより誘導される）を表し、
個々のＲa は、互いに独立して、重合の連鎖停止体として働くのに適切な１価の基を表し、
ｐは、ｍとは独立して、３〜５００の整数を表し、そして
ｍは、１〜１００までの整数を表す）で示される、架橋されてはいないが、場合により架橋性のコポリマーである。
【０００９】
Ｒx に対する“結合”の意味は、この場合に限り、ＣＯＯＨ−基の構成成分として、マクロマー中にＯＨ基が存在することである。ＣＯＯＨ−基は、イソシアナト基と反応して、ＣＯ2 を分離し、“−ＣＯ−ＮＨ−”結合を形成する。この場合に限り、Ｒx は反応生成物中での結合を意味するが、“Ｒx −Ｈ”基を有する出発物質にあっては状況が異なる。
【００１０】
セグメント化コポリマーの中では、本発明に適合したものとして、ブロックコポリマー、グラフトコポリマー、特にくし形コポリマー、又は星形コポリマーがある。
【００１１】
本発明の式（Ｄ）のセグメント化コポリマーは、式（Ａ）：
【化１６】
1998512239.tif 000005
（式中、
Ｍａｃｒｏ、Ｒx 及びｍは、前記と同義であるが、しかし、Ｒx は単結合とは異なる）で示されるマクロマーを、式（Ｉ）：
【化１７】
1998512239.tif 000006
（式中、
ＰＩ* 、Ａ、Ｒa 及びｐは、前記と同義である）のビニルテロマーと、反応させることによって形成される。
【００１２】
本発明の式（Ａ）のマクロマーは、ｍのいくつかが−Ｒx Ｈ基を有しており、それらは、ヒドロキシ基（カルボキシル基−ＣＯＯＨの構成成分も含む）、アミノ基若しくは低級アルキルアミノ基（アミド基−ＣＯＮＲN も含む）又はメルカプト基である。これらの基は、式（Ｂ）の光開始剤のイソシアナト基とは共反応性である。式（Ｃ）の化合物の基“Ｍｏｎｏ”に寄与するビニルモノマーにも、同様なことが当てはまる。
【００１３】
指数ｐは、好ましくは５〜２００の数、特に１０〜１００の数を表す。
【００１４】
指数ｍは、好ましくは２〜１５の数、特に２〜５の数を表す。
【００１５】
本発明のポリマーは、下記の構成成分：
ａ）先に定義した式（Ｃ）の重合性化合物、
ｂ）場合により、共重合性ビニルモノマー、及び
ｃ）共重合性の架橋剤を含有する重合性混合物からの重合生成物であるか、又は
下記の構成成分：
ａａ）先に定義した、構成成分−（Ａ）p−中に反応性基を有する式（Ｄ）の重合性化合物、
ｂｂ）場合により、共重合性ビニルモノマー、及び
ｃｃ）式（Ｄ）の化合物の構成成分−（Ａ)p−中の反応性基と共反応性の架橋剤を含有する重合性混合物からの重合生成物である。
【００１６】
既述の重合性混合物に、共重合性のビニルモノマーを使用する場合には、式（Ｃ）又は（Ｄ）の化合物を、好ましくは、１０〜９０重量％、特に２０〜８０重量％の量で加え、また共重合性のビニルモノマーは、使用する場合、好ましくは、１０〜９０重量％、特に２０〜８０重量％の量で加えるが、これらの重量％指示は、構成成分ａ）及びｂ）、又はａａ）及びｂｂ）の量にも、相対的に適用される。架橋剤ｃ）若しくはｃｃ）は、好ましくは、構成成分ａ）及びｂ）、あるいはａａ）及びｂｂ）の総量に対して、２５重量％まで、特には１２．５％までの量で添加する。
【００１７】
共重合性の架橋剤ｃ）については、前出の文で述べたように、現行技術において、公知の、典型的なオリゴビニル系の架橋剤である。架橋剤ｃｃ）においては、前出の文で述べたように、−（Ａ)p−中にある反応性基と共反応性を有するオリゴ官能性化合物である。
【００１８】
−（Ａ)p−部分の反応性基について、原則的に個々の反応性基は、イソシアナト基に対して不活性ないし反応が不活発であると理解されており、例としては、イソシアナト基又はエポキシ基である。これと共反応性であるオリゴ官能性化合物の基は、例えば、アミノ基又はヒドロキシ基である。したがって、この場合、適切なオリゴ官能性化合物は、例えば、ジアミン、ジオール又はアミノアルコールである。
【００１９】
指数ｍの意味に従って、１〜１００個の式（Ａ）のマクロマーに結合している基は、末端若しくはペンダントとして、又は末端及びペンダントとして存在している。
【００２０】
特に好ましい実施態様においては、式（Ａ）のマクロマーは、２個の末端Ｒx Ｈ基を有している。こうして形成された、本発明の、式（Ｄ）のセグメント化コポリマー又は式（Ｄ）のブロックコポリマーは、同様に、特に好ましいものであり、本発明では、トリブロックコポリマーとして表現してある：中心のブロックは、実質的にはマクロマーから構成されており、それには２個の光開始剤基：−（Ａ)p−Ｒa −ブロックが結合している。
【００２１】
別の好ましい実施態様においては、式（Ａ）のマクロマーは、ペンダントのＲx Ｈ基のみを有している。こうして形成された、本発明の、式（Ｄ）のセグメント化コポリマー又は式（Ｄ）のグラフトコポリマーは、同様に好ましいものであり、本発明では、くし形ポリマーとして表現してある：くしの背部ないしみねの部分はマクロマーから構成されていて、そこにいくつかの光開始剤がペンダントとして結合し、くしの歯は実質的に２価基Ａで形成され、光開始剤基の上に結合している。
【００２２】
他の好ましい実施態様においては、式（Ａ）の環状マクロマーがペンダントのＲx Ｈ基を有している。こうして形成された、本発明の、式（Ｄ）のセグメント化コポリマー又は式（Ｄ）のグラフトコポリマーは、同様に好ましいものであり、本発明では、星形ポリマーとして表現してある：星の中心はマクロマーから構成されており、そこにいくつかの光開始剤がペンダントとして結合し、星の光芒は実質的に２価基Ａで形成され、光開始剤基の上に結合している。
【００２３】
本発明のビニルテロマー、ここから得られるセグメント化コポリマー、又は重合性化合物及びそれから得られる架橋ポリマーは、意外なことに、その特性の点で、従来成分と一線を画していることは、重要である。ビニルモノマーの鎖長（式（Ｉ）の−（Ａ)p−を参照のこと）が、本発明では相当程度に制御されるので、例えば、比較的狭い分子量分布が達成できることが、その１つである。更に意外なことに、式（Ｉ）のビニルテロマーには、通常なら副反応によって生成するはずの、使用ビニルモノマーのホモポリマー、並びに、ビス−ＯＣＮ−末端テロマー及びポリマーが、全く、又は少なくとも実質的に、存在しない。これらの有利な特性が、本発明の式（Ｃ）の重合性化合物、式（Ｄ）のセグメント化コポリマー及び既述のポリマーの製造という流れに沿って、反応に応用される。
【００２４】
更に、本発明のビニルテロマー、及びこれから得られる前記のような生成物は、ＵＶ−重合を用いる簡単かつ迅速な合成によって入手可能であり、それらの製造に際してほとんど副反応が起こらず、生成物が通常は無色であり及び熱に不安定なビニルモノマーからも製造できる利点を有している。光反応開始剤の第２のラジカル断片により、万一、ビニルモノマーの単独重合が始った場合に生成するはずの、イソシアナト基が末端にないビニルテロマー若しくは対応する後続生成物が、実際には生成しない。その代わりに、第２の、より低反応性のラジカルは、明らかに、光重合の間、確実なかご効果により、それ自身、ビニルモノマーの単独重合を開始させることもなく、効率的な連鎖停止剤として作用する。更に、α，ω−２官能性のテロマー若しくはポリマーを生成する副反応も観察されなかった。
【００２５】
本発明の式（Ｄ）のコポリマー又は式（Ｃ）の重合性化合物は、それに続く生成物に変えること、又は更に加工することを目的としている。特に、式（Ｃ）又は（Ｄ）の非架橋化合物は、簡単な方法、例えば式（Ｃ）又は（Ｄ）の化合物を、架橋剤の存在下で反応させれば、架橋ポリマーを形成するという点で、状況が際立っている。このような架橋方法に加え、あるいはその代替として、本発明の式（Ｃ）又は（Ｄ）の化合物は、式（Ｉ）の−（Ａ)p−部分に反応性の基があれば、修飾することも可能である。
【００２６】
この種の反応性基としては、例えば、イソシアナト−又はエポキシ基であり得るが、これらは、ビニルイソシアナト−又はビニルエポキシ化合物、例えば、２−イソシアナトエチルメタクリレート又はグリシジル（メタ）アクリレートを、ヒドロキシ低級アルキル（メタ）アクリレート、例えば２−ヒドロキシエチルメタクリレート又は３−ヒドロキシプロピルメタクリレートに追加する形で反応させることによって導入される。記述した方法により組み込まれたヒドロキシ低級アルキル（メタ）アクリレートのＣ−Ｃ−二重結合は、本発明のポリマーの架橋反応及び／又は広範囲のビニルモノマー若しくはジビニルモノマーとの共重合を可能にする。
【００２７】
前述及び後述において、表現“（メタ）アクリレート”は、短縮して“メタクリレート又はアクリレート”としてある。
【００２８】
前述した特性のすべては、本発明のポリマーを、種々の成形品として多くの使用目的に適したものにしているが、例示すれば、生体医学材料、例えば移植物、眼科用レンズ、特に人工角膜、眼内レンズ、若しくは特に好ましくは、コンタクトレンズとして、又は、医療装置、器具、膜、ドラッグデリバリーシステムとして、又は、無機若しくは有機材料の被覆としての用途がある。更に、式（Ｉ）の非架橋ビニルテロマーは、本発明のポリマーの原料として適しているだけでなく、例えば生体医学材料、眼科用レンズ、特にはコンタクトレンズ、又は移植物の改質表面の調製、並びに無機又は有機材料の被覆の用途にも優れている。この目的には、式（Ｉ）のビニルテロマーの高反応性のイソシアナト基を、その時々の表面のＨ−活性基と反応させるだけでよい。親水性の構成成分“Ａ”からなる、親水、疎水両性のブロック−、くし形−若しくは星形ポリマーは、界面活性を有しており、例えば、乳化剤として適している。
【００２９】
したがって、本発明は、成形品のなかでも、特に前述したセグメント化コポリマー、重合性化合物若しくはポリマーから製造されるコンタクトレンズに関する。更に、本発明は、成形品の製造、特に前述したセグメント化コポリマー、重合性化合物若しくはポリマーからのコンタクトレンズの製造に関し、また、前述したセグメント化コポリマー、重合性の化合物若しくはポリマーの、成形品、特にコンタクトレンズの製造への応用に関し、更にまた、本発明のビニルテロマーの、改質された表面の調製、又は特にコンタクトレンズ表面の被覆への適用に関する。
【００３０】
式（Ａ）のマクロマーについては、好ましくは、平均分子量が３００〜１０，０００ダルトンのオリゴマー又はポリマーで、好ましくは最低３個、より好ましくは３〜５０個、そして特に好ましくは、５〜２０個の構成単位を有するものである。オリゴマーとポリマーの間の移行は、周知のように流動的であり、厳密に線引きができない。ポリマーは、５０〜１０，０００個、より好ましくは、５０〜５，０００個の構成単位を有してよく、また平均分子量が１０，０００〜２，０００，０００、好ましくは、１０，０００〜５００，０００であってよい。オリゴマー及びポリマーは、また９５モル％までの、好ましくは５〜９０モル％までの、Ｈ−活性基（この用語は、ここでは、Ｒx がこの場合、単結合とは異なるという条件つきで、先に定義してある“Ｒx Ｈ−基”と同じ意味である）のないコモノマー構成単位を、このポリマーに関して、含有してよい。
【００３１】
Ｈ−活性基を有するオリゴマー及びポリマーは、天然又は合成のオリゴマー又はポリマーである。
【００３２】
天然のオリゴマー及びポリマーは、例えば、オリゴ糖及び多糖又はそれらの誘導体、タンパク質、糖タンパク質、酵素及び発育因子である。いくつかの例を挙げると、ペプチド、シクロデキストリン、でんぷん、ヒアルロン酸、脱アセチル化ヒアルロン酸、キトサン、トレハロース、セロビオース、マルトトリオース、マルトヘキサオース、キトヘキサオース、アガロース、キチン５０、アミロース、グルカン、ヘパリン、キシラン、ペクチン、ガラクタン、ポリ−ガラクトサミン、グルコサミノグリカン、デキストラン、アミノ化デキストラン、セルロース、ヒドロキシアルキルセルロース、カルボキシアルキルセルロース、ヘパリン、フコイダン、コンドロイチン硫酸、硫酸化多糖、ムコ多糖、ゼラチン、ゼイン、カゼイン、絹フィブロイン、コラーゲン、アルブミン、グロブリン、ビリルビン、卵白アルブミン、ケラチン、フィブロネクチン及びビトロネクチン、ペプシン、トリプシン及びリゾチームである。
【００３３】
合成のオリゴマー及びポリマーは、−ＣＯＯＨ、−ＯＨ、−ＮＨ2 又は−ＮＨＲN 基を含有する物質でありうるが、前記のＲN は低級アルキル、好ましくはＣ1 −Ｃ6 −アルキルを意味する。例えば、ビニルエステル又は−エーテルのポリマーをけん化したもの（ポリビニルアルコール）、ポリジオレフィン例えばポリブタジエン、ポリイソプレン又はクロロプレンをヒドロキシル化したもの；ポリアクリル酸及びポリメタクリル酸並びにポリアクリレート、ポリメタクリレート、ポリアクリルアミド又はポリメタクリルアミドで、エステル基又はアミド基中にヒドロキシアルキル−又はアミノアルキル残基を有するもの；ヒドロキシアルキル−又はアミノアルキル基を有するポリシロキサン；エポキシ又はグリシジル化合物とジオールからのポリエーテル；ポリビニルフェノール又はビニルフェノールとオレフィン性コモノマーからのコポリマー；並びにビニルアルコール、ビニルピロリドン、アクリル酸、メタクリル酸、（メタ）アクリル酸無水物又はヒドロキシアルキル若しくはアミノアルキルを有するアクリレート、メタクリレート、又はアクリルアミド若しくはメタクリルアミド、又はヒドロキシル化ジオレフィンの群から選ばれた少なくとも１種のモノマーとエチレン性不飽和コモノマー、例えば、アクリロニトリル、オレフィン、ジオレフィン、塩化ビニル、塩化ビニリデン、フッ化ビニル、フッ化ビニリデン、スチレン、α−メチルスチレン、ビニルエーテル及びビニルエステルとのコポリマー；又は、末端にＯＨ−又はアミノアルコキシ基を有するポリオキサアルキレンである。
【００３４】
好ましいオリゴマー及びポリマーは、例えばシクロデキストリンで、合計６〜８個の、環を形成しているグルコース構造単位又はヒドロキシアルキル−若しくはアミノアルキル−誘導体又はグルコース若しくはマルトース−置換誘導体を有し、その少なくとも１個の構造単位が式（Ｖ）と合致するものであり、
【化１８】
1998512239.tif 000007
式中、Ｒ7 、Ｒ8 、及びＲ9 は、互いに独立して、Ｈ、Ｃ1 −Ｃ4 −アルキル、特にメチル、Ｃ2 −Ｃ6 −アシル、特にアセチル、Ｃ1 −Ｃ4 −ヒドロキシアルキル、特にヒドロキシメチル又は２−ヒドロキシエタ−１−イル、Ｃ2 −Ｃ10−アミノアルキル及び特にＣ2 −Ｃ4 −アミノアルキル、例えば２−アミノエタ−１−イル又は３−アミノプロパ−１−イル又は４−アミノブタ−１−イルを意味し、Ｘ1 は−Ｏ−又は−ＮＲ1B−を表し、このうちシクロデキストリン単位ごとに合計１〜１０個、好ましくは１〜６個のＸ1 が−ＮＲ1B−であり得、残りのＸ1 は−Ｏ−であり、Ｒ1Bは水素又は低級アルキルである。
【００３５】
他の好ましいオリゴマー及びポリマーは、例えばオリゴ−又はポリシロキサンで、アルキル−、アルコキシアルキル−又はアミノアルキル末端基又は−側鎖中にＯＨ−又はＮＨ2 −基を有するものである。ランダム又はブロックオリゴマー若しくはブロックポリマーでありうる。好ましいオリゴマー及びポリマーは、
ａ）式（VII)の構成成分を５〜１００モル％
【化１９】
1998512239.tif 000008
及び
ｂ）式（VIII）の構成成分を９５〜０モル％
【化２０】
1998512239.tif 000009
を含有するもので、このオリゴマー又はポリマーに関して、式中、Ｒ11は、場合により部分的に若しくは完全にＦで置換されたＣ1 −Ｃ4 −アルキル、低級アルケニル、シアノ低級アルキル又はアリール、好ましくはメチル、エチル、ビニル、アリル、シアノプロピル又はトリフルオロメチルを表し、Ｒ12は、Ｃ2 −Ｃ6 −アルキレン、好ましくは１，３−プロピレン、−（ＣＨ2）z −（Ｏ−ＣＨ2 −ＣＨＣＨ3 −）Z−、−（ＣＨ2）z −（Ｏ−ＣＨ2 −ＣＨ2 −）Z−又は−（ＣＨ2）z −ＮＨ−（ＣＨ2）z −ＮＨ−、好ましくは−（ＣＨ2)3 −（Ｏ−ＣＨ2 −ＣＨＣＨ3 −)2−又は−（ＣＨ2)3 −ＮＨ−（ＣＨ2)2 −ＮＨ−であり、ここでｚは２〜４の整数を表し、Ｒ14はＲ11と同じ意味か又は−Ｒ12−Ｘ1 −Ｈ若しくは−Ｒ12−Ｘ1 −Ｒ15−Ｈを表し、Ｘ1 は−Ｏ−又は−ＮＨ−であり、Ｒ13はＲx Ｈ残基であり、そしてＲ15は直接結合か又は−Ｃ（Ｏ）−（ＣＨＯＨ)r−ＣＨ2 −Ｏ−基を意味し、ここでｒは０か又は１〜４の整数を表す。
【００３６】
シロキサンの好ましいオリゴマー又はポリマーは、また式（Ｘ）で示されるもので、
【化２１】
1998512239.tif 000010
式中、Ｒ11は、場合により部分的に若しくは完全にＦで置換されたＣ1 −Ｃ4 −アルキル、ビニル、アリル又はフェニル、好ましくはメチルであり、Ｒ12はＣ2 −Ｃ6 −アルキレン、好ましくは１，３−プロピレンであり、Ｒ14はＲ11と同じ意味か又は−Ｒ12−Ｘ1 −Ｈ若しくは−Ｒ12−Ｘ1 −Ｒ15−Ｈを表し、Ｘ1 は−Ｏ−又は−ＮＨ−であり、ｓは１〜１，０００、好ましくは１〜１５０の整数であり、そしてＲ13はＲx Ｈ残基であり、そしてＲ15は直接結合か又は−Ｃ（Ｏ）−（ＣＨＯＨ)r−ＣＨ2 −Ｏ−基を意味し、ｒは０か又は１〜４の整数を表す。Ｘ1 はここでは好ましくは−ＮＨ−である。
【００３７】
他の好ましいオリゴマー及びポリマーは、オリゴ−及びポリビニルアルコールをベースとするものである。−ＣＨ2 ＣＨ（ＯＨ）−構成単位を有するホモポリマー又はオレフィンの他の１価又は２価の構成単位とのコポリマーである。
【００３８】
好ましくはオリゴマー及びポリマーにおいて、
ａ）式（XI）の構成単位を５〜１００モル％
【化２２】
1998512239.tif 000011
及び
ｂ）式（XII)の構成単位を９５〜０モル％
【化２３】
1998512239.tif 000012
を含有するもので、式中、Ｒ16はＲx Ｈ残基であり、Ｒ17はＨ、Ｃ1 −Ｃ6 −アルキル、−ＣＯＯＲ20又は−ＣＯＯ−であり、Ｒ18はＨ、Ｆ、Ｃｌ、ＣＮ又はＣ1 −Ｃ6 −アルキルを意味し、そしてＲ19はＨ、ＯＨ、Ｒ10−Ｈ、Ｆ、Ｃｌ、ＣＮ、Ｒ20−Ｏ−、Ｃ1 −Ｃ12−アルキル、−ＣＯＯ−、−ＣＯＯＲ20、−ＯＣＯ−Ｒ20、メチルフェニル又はフェニルを表し、このうちＲ10は直接結合、−（Ｃ1 −Ｃ4 −アルキレン−Ｏ）−又は−（Ｃ2 −Ｃ10−アルキレン−ＮＨ）−であり、そしてＲ20はＣ1 −Ｃ18−アルキル、Ｃ5 −Ｃ7 −シクロアルキル、（Ｃ1 −Ｃ12−アルキル）−Ｃ5 −Ｃ7 −シクロアルキル、フェニル、（Ｃ1 −Ｃ12−アルキル）フェニル、ベンジル又は（Ｃ1 −Ｃ12−アルキル）ベンジルを表す。
【００３９】
Ｒ17は、好ましくはＨである。Ｒ17がアルキルであれば、好ましくはメチル又はエチルである。Ｒ17が−ＣＯＯＲ20であれば、Ｒ20は好ましくはＣ1 −Ｃ12−、特にＣ1 −Ｃ6 −アルキルである。
【００４０】
Ｒ18がアルキルであれば、好ましくはＣ1 −Ｃ4 −アルキル、例えばメチル、エチル、ｎ−プロピル又はｎ−ブチルである。Ｒ18は、好ましくはＨ、Ｃｌ、又はＣ1 −Ｃ4 −アルキルである。
【００４１】
Ｒ19がＲ20−Ｏ−基であれば、Ｒ20は好ましくはＣ1 −Ｃ12−、特にＣ1 −Ｃ6 −アルキルである。Ｒ19がアルキルであれば、１〜６個、特に１〜４個のＣ−原子を有するものが好ましい。Ｒ19が−ＣＯＯＲ20基であれば、Ｒ20は好ましくはＣ1 −Ｃ12−、特にＣ1 −Ｃ6 −アルキル、シクロペンチル又はシクロヘキシルである。Ｒ19が−ＯＣＯ−Ｒ20基であれば、Ｒ20はＣ1 −Ｃ12−、特にＣ1 −Ｃ6 −アルキル、フェニル又はベンジルであることが好ましい。
【００４２】
好ましい実施態様においては、Ｒ17がＨ、Ｒ18がＨ、Ｆ、Ｃｌ、メチル又はエチル、及びＲ19はＨ、ＯＨ、Ｆ、Ｃｌ、ＣＮ、Ｃ1 −Ｃ4 −アルキル、Ｃ1 −Ｃ6 −アルコキシ、Ｃ1 −Ｃ6 −ヒドロキシアルコキシ、−ＣＯＯ−Ｃ1 −Ｃ6 −アルキル、−ＯＯＣ−Ｃ1 −Ｃ6 −アルキル又はフェニルである。
【００４３】
特に好ましいのは、オリゴマー及びポリマーのうち、Ｒ17がＨ、Ｒ18がＨ又はメチル、Ｒ19がＨ、ＯＨ、ＣＮ、メチル、ＯＣＨ3 、Ｏ（ＣＨ2）t ＯＨ又は−ＣＯＯＣＨ3 で、ｔが２〜６の整数のものである。
【００４４】
オリゴマー及びポリマーの更に好ましい一群は、部分的に若しくは完全にヒドロキシアルキル化したオリゴ−又はポリ−アクリレート又は−メタクリレートあるいは−アクリルアミド又は−メタクリルアミドである。
【００４５】
それらは、例えば式（XIII）の構成単位を５〜１００モル％、
【化２４】
1998512239.tif 000013
及び式（XIV)の構成単位を９５〜０モル％
【化２５】
1998512239.tif 000014
含有することができるが、式中、Ｒ21はＨ又はメチルであり、Ｘ2 及びＸ3 は、互いに独立して、−Ｏ−又は−ＮＨ−であり、Ｒ22は−（ＣＨ2)c −で、ｃが２〜１２、好ましくは２〜６の整数であり、Ｒ23は式Ｒx Ｈの残基であり、Ｒ17及びＲ18は前述のとおり、そしてＲ24はＲ19と同じ意味か又は−Ｃ（Ｏ）Ｘ2 Ｒ22Ｘ3 Ｈを意味している。Ｒ17、Ｒ18及びＲ19については、前述したとおりの好ましい態様が当てはまる。Ｘ2 及びＸ3 についても前述したとおりの好ましい態様が当てはまる。
【００４６】
他の好ましいオリゴマー及びポリマーは、ポリアルキレンオキシドである。例えば、同一又は異なる反復構成単位−［ＣＨ2 ＣＨ（Ｒ26）−Ｏ］−を有する式（XV）のものである。
【００４７】
【化２６】
1998512239.tif 000015
式中、Ｒ25はＲ28−Ｘ4 基又は１〜２０個のＣ−原子を有するアルコール又はポリオールの残基で、その残基の価数が１〜ｖであり、Ｒ26はＨ、Ｃ1 −Ｃ8 −アルキル、好ましくはＣ1 −Ｃ4 −アルキル更に特に好ましくはメチルであり、Ｒ27はＸ4 とともに直接結合か、又はＲ27はＣ2 −Ｃ6 −アルキレン、好ましくはＣ3 −Ｃ6 −アルキレン更に特に好ましくは１，３−プロピレン、Ｘ4 は−Ｏ−又は−ＮＨ−であり、Ｒ28は式Ｒx Ｈの残基、ｕは３〜１０，０００、好ましくは５〜５，０００、特に好ましくは５〜１，０００、更に特に好ましくは５〜１００である数値、ｖは１〜６、好ましくは１〜４の整数である。
【００４８】
Ｒ25は、アルコール又はポリオールの１価〜４価の残基であってよい。Ｒ25がアルコール残基である場合、Ｒ25は好ましくは直鎖状又は分岐状のＣ3 −Ｃ20−アルキル又は−アルケニル、Ｃ3 −Ｃ8 −更に好ましくはＣ5 −Ｃ6 −シクロアルキル、−ＣＨ2 −（Ｃ5 −Ｃ6 −シクロアルキル）、Ｃ6 −Ｃ10−アリール更に特にフェニル及びナフチル、Ｃ7 −Ｃ16−アラルキル更に特にベンジル及び１−フェニルエト−２−イルである。環状あるいは芳香族の残基は、Ｃ1 −Ｃ18−アルキル又はＣ1 −Ｃ18−アルコキシで置換されていてもよい。
【００４９】
Ｒ25がジオールの残基である場合、Ｒ25は、好ましくは、分岐状更に特に直鎖状のＣ3 −Ｃ20−アルキレン又はアルケニレン、更に好ましくは、Ｃ3 −Ｃ12−アルキレン、Ｃ3 −Ｃ8 −更に特にＣ5 −Ｃ6 −シクロアルキレン、−ＣＨ2 −（Ｃ5 −Ｃ6 −シクロアルキル）−、−ＣＨ2 −（Ｃ5 −Ｃ6 −シクロアルキル）−ＣＨ2 −、Ｃ7 −Ｃ16−アラルキレン更に特にベンジレン、−ＣＨ2 −（Ｃ6 −Ｃ10−アリール）−ＣＨ2 −更に特にキシリレンである。環状又は芳香族の残基は、Ｃ1 −Ｃ12−アルキル又はＣ1 −Ｃ12−アルコキシで置換されていてもよい。
【００５０】
Ｒ25が３価の残基である場合、これは脂肪族又は芳香族トリオールから導かれる。Ｒ25は、好ましくは３〜１２個のＣ−原子を有する３価の脂肪族残基であり、特に好ましくは第一級水酸基を有するトリオールから導かれる。Ｒ25は、特に好ましくは−ＣＨ2（ＣＨ−）ＣＨ2 −、ＨＣ（ＣＨ2 −)3又はＣＨ3 Ｃ（ＣＨ2 −)3である。
【００５１】
Ｒ25が４価の残基である場合、好ましくは脂肪族テトラオールから導かれる。Ｒ25は、この場合には好ましくはＣ（ＣＨ2 −)4である。
【００５２】
Ｒ25は、好ましくはJeffamine(Texaco) 、Pluriol 、Poloxamer(BASF) 又はポリ（テトラメチレンオキシド）から導かれた残基である。
【００５３】
特に好ましくは、式−［ＣＨ2 ＣＨ2 −Ｏ］−又は−［ＣＨ2 ＣＨ（ＣＨ3)−Ｏ］−の構造単位を有するホモ−及びブロック−オリゴマー及び−ポリマーである。
【００５４】
式（XVI)に相当するフッ素化ポリエーテルも好適である。
【００５５】
【化２７】
1998512239.tif 000016
式中、Ｒ27、Ｒ28、Ｘ4 、ｕ及びｖは、前に定義されたとおりであり、Ｒ25は前に定義したものか、又は部分若しくは完全フッ素化アルコールの１価残基で１〜２０個、好ましくは１〜１２個更に特に好ましくは１〜６個のＣ−原子を有しているもの、又は部分若しくは完全フッ素化ジオールの２価残基で２〜６個、好ましくは２〜４個更に特に好ましくは２若しくは３個のＣ−原子を有しているものであり、そしてＲd はＦ又はパーフルオロアルキルで、１〜１２個、好ましくは１〜６個更に特に好ましくは１〜４個のＣ−原子を有しているものである。Ｒd は、−ＣＦ3 が特に好ましい。
【００５６】
以上の他の好適なオリゴマー及びポリマーは、例えばポリビニルアミン又はポリエチレンイミンのようなポリアミン類である。ポリ−ε−リジンも同様に好適である。
【００５７】
式（Ｂ）の光開始剤として、基本的には１個のイソシアナト基を有する光開始剤はすべて適している。この種の光開始剤は、例えばＥＰ−Ａ−６３２３２９にすでに記述されている。適切な光開始剤は、通常、下記構造要素で示される。
【００５８】
【化２８】
1998512239.tif 000017
式中、基“ＯＨ／ＮＲ’Ｒ””は、問題の炭素原子がＯＨ基又はＮＲ’Ｒ”基を有し、Ｒ’及びＲ”は、互いに独立して、直鎖状若しくは分岐状でＣ1 −Ｃ4 −アルコキシで置換されていてもよい低級アルキル、アリール低級アルキル又は低級アルケニルである；又はＲ’及びＲ”は、一緒になって、−（ＣＨ2）z −Ｙ11−（ＣＨ2）z −を意味し、Ｙ11は直結、−Ｏ−、−Ｓ−、又は−ＮＲ1B−であり、そしてＲ1BはＨ又は低級アルキル、そしてｚは２〜４までの整数を意味する）。これは、適当な刺激で２個のラジカルを生成し、これによってベンゾイルの炭素とｓｐ3 炭素の間の結合が切断される。通常、ベンゾイルラジカルはより反応性が高く、重合反応を開始させる。したがって、式（Ｂ）からの可変記号ＰＩ* は、主にこのベンゾイルラジカルに対応する。このベンゾイルラジカルは、公知技術として知られているように、置換され、本発明にしたがって、更にイソシアナト基を包含する。前述から明らかなように、ｓｐ3 炭素ラジカルはより反応性が低く、通常重合反応の開始には役立たない。その代わりに、むしろ連鎖停止剤として反応する。式（Ｂ）からの可変記号Ｒaaは、したがって、このｓｐ3 炭素ラジカルに主として対応する。
【００５９】
本発明の特に好ましい光開始剤について、以下に記述する。
【００６０】
式（Ｂ）に記載の、本発明で使用する官能性光開始剤は、好ましくは式（IIａ）又は（IIｂ）の化合物である。
【００６１】
【化２９】
1998512239.tif 000018
式中、ＹはＯ、ＮＨ又はＮＲ1A；Ｙ1 はＯ；Ｙ2 は−Ｏ−、−Ｏ−（Ｏ）Ｃ−、−Ｃ（Ｏ）−Ｏ−又は−Ｏ−Ｃ（Ｏ）−Ｏ−；ｎは、互いに独立して、０又は１；ＲはＨ、Ｃ1 −Ｃ12−アルキル、Ｃ1 −Ｃ12−アルコキシ又はＣ1 −Ｃ12−アルキルＮＨ−；Ｒ1 及びＲ2 は、互いに独立して、Ｈ、直鎖状又は分岐状のＣ1 −Ｃ8 −アルキル、Ｃ1 −Ｃ8 −ヒドロキシアルキル又はＣ6 −Ｃ10−アリール、又は２個のＲ1 −（Ｙ1）n −基は、一緒になって、−（ＣＨ2)x −、又はＲ1 −（Ｙ1)n −基とＲ2 −（Ｙ1)n −基は、一緒になって、下記式で示す残基を形成する。
【００６２】
【化３０】
1998512239.tif 000019
式中、Ｒ3 は直接結合か又は直鎖状又は分岐状のＣ1 −Ｃ8 −アルキレンであって、非置換又は−ＯＨで置換されているか、及び／又は、場合により１個以上の−Ｏ−基、−Ｏ−Ｃ（Ｏ）−基又は−Ｏ−Ｃ（Ｏ）−Ｏ−基で中断されているものを表し；Ｒ4 は分岐状のＣ3 −Ｃ18−アルキレン、あるいは、非置換又はＣ1 −Ｃ4 −アルキル若しくはＣ1 −Ｃ4 −アルコキシで置換されたＣ6 −Ｃ10−アリーレン、あるいは非置換又はＣ1 −Ｃ4 −アルキル若しくはＣ1 −Ｃ4 −アルコキシで置換されたＣ7 −Ｃ18−アラルキレン、非置換又はＣ1 −Ｃ4 −アルキル若しくはＣ1 −Ｃ4 −アルコキシで置換されたＣ3 −Ｃ8 −シクロアルキレン、非置換又はＣ1 −Ｃ4 −アルキル若しくはＣ1 −Ｃ4 −アルコキシ置換のＣ3 −Ｃ8 −シクロアルキレン−Ｃy Ｈ2y−、あるいは非置換又はＣ1 −Ｃ4 −アルキル若しくはＣ1 −Ｃ4 −アルコキシ置換の−Ｃy Ｈ2y−（Ｃ3 −Ｃ8 −シクロアルキレン）−Ｃy Ｈ2y−を意味し；Ｒ5 は、独立に、Ｒ4 と同義であるか又は直鎖状Ｃ3 −Ｃ18−アルキレンを表し；Ｒ1Aは低級アルキルを表し；ｘは３〜５の整数を意味し；ｙは１〜６の整数を表し；Ｒa 及びＲb は、互いに独立して、Ｈ、Ｃ1 −Ｃ8 −アルキル、Ｃ3 −Ｃ8 −シクロアルキル、ベンジル又はフェニルを表し；ただし、Ｒ2 がＨの場合には、−（Ｙ1)n −Ｒ1 基中のｎは０であり；−（Ｙ1)n −基の最大２個のＹ1 はＯであって、かつ、他の−（Ｙ1)n −基中のｎは０であり；Ｒ3 が直接結合の場合には、−（Ｙ2)n −基中のｎは０である；更に式中、
Ｘは２価の−Ｏ−、−ＮＨ、−Ｓ−低級アルキレン又は
【化３１】
1998512239.tif 000020
を意味し；Ｙ10は−Ｏ−（ＣＨ2)y −又は直接結合であり、その際ｙは１〜６の整数を表し、かつ、その末端ＣＨ2 −基は式（IIｂ）中の隣接Ｘと結合しており；Ｒ100 はＨ、Ｃ1 −Ｃ12−アルキル、Ｃ1 −Ｃ12−アルコキシ、Ｃ1 −Ｃ12−アルキルＮＨ−又は−ＮＲ1AＲ1Bを表し、そのＲ1Aは低級アルキルそしてＲ1BはＨ又は低級アルキルを表し；Ｒ101 は直鎖状又は分岐状の低級アルキル、低級アルケニル又はアリール低級アルキルを表し；Ｒ102 は、Ｒ101 とは独立に、Ｒ101 と同じ定義を有するか、又は、アリールを表し、あるいは、Ｒ101 及びＲ102 は、一緒になって−（ＣＨ2)m −を意味し、ここで、ｍは２〜６の整数であり；Ｒ103 及びＲ104 は、互いに独立して、直鎖状又は分岐状で、Ｃ1 −Ｃ4 −アルコキシによって置換されていてもよい低級アルキル、アリール低級アルキル又は低級アルケニルを意味し；あるいは、Ｒ103 及びＲ104 は、一緒になって、−（ＣＨ2）z −Ｙ11−（ＣＨ2）z −を表し、ここでＹ11は直接結合、−Ｏ−、−Ｓ−、又は−ＮＲ1Bであり、そして、Ｒ1BはＨ又は低級アルキルを意味し、かつ、ｚは、２〜４の整数である。
【００６３】
好ましい実施態様においては、ＹはＯである。
【００６４】
アルキルとしてのＲ1Aは、例えばメチル、エチル、ｎ−又はｉ−プロピル、ｎ−、ｉ−、又はｔ−ブチル、ペンチル又はヘキシルであってよい。好ましくは、Ｒ1Aはメチルである。
【００６５】
Ｒ基は、アルキル、アルコキシ又はアルキルＮＨ−として、好ましくは、１〜６個そして特に好ましくは１〜４個のＣ−原子を有する。若干の例を挙げれば、メチル、エチル、ｎ−又はｉ−プロピル、ｎ−、ｉ−、又はｔ−ブチル、ペンチル、ヘキシル、オクチル、デシル、ドデシル、メトキシ、エトキシ、プロポキシ、ブトキシ、及びメチルＮＨ−である。とりわけ好ましいのは、ＲがＨの場合である。
【００６６】
Ｒ1 は、アルキルとして、好ましくは直鎖状で、しかも１〜４個までのＣ−原子を有するのが好ましい。若干の例を挙げれば、メチル、エチル、ｎ−又はｉ−プロピル、ｎ−、ｉ−、又はｔ−ブチル、ペンチル、ヘキシル、ヘプチル及びオクチルである。特に好ましいのは、Ｒ1 がメチル又はエチルである。Ｒ1 はアリールとして、例えばナフチル及び特にフェニルであってもよい。両方のＲ1 −（Ｙ1）n −基が、一緒になって−（ＣＨ2）x −である場合、ｘは好ましくは４、特に好ましくは５である。Ｒ1 は、ヒドロキシアルキルとして、好ましくは直鎖状で、しかも１〜４個のＣ−原子を有するのが好ましい。若干の例を挙げれば、ヒドロキシメチル及び２−ヒドロキシエタ−１−イルである。
【００６７】
Ｒ2 には、Ｒ1 と同様な好ましい態様が当てはまる。特に好ましいのはＲ2 がＨ、メチル又はエチルの場合である。
【００６８】
Ｒa 及びＲb は、好ましくは互いに独立に、Ｈ又はＣ1 −Ｃ4 −アルキル、例えばメチル又はエチルである。
【００６９】
好ましいサブグループにあっては、Ｒ1 は好ましくはエチルそして特に好ましくはメチル、又は両方のＲ1 −（Ｙ1)n −基が、一緒になって、ペンタメチレンを意味し、−（Ｙ1)n −Ｒ2 中のｎが好ましくは０、Ｒ2 が好ましくはメチル、ヒドロキシメチル又はＨ、そしてＲがＨである。
【００７０】
他の好ましい実施態様においては、−（Ｙ1)n −Ｒ2 基中Ｙ1 がＯ、ｎが１、そしてＲ2 がＨである。特にこの場合Ｒ1 −（Ｙ1)n −基のｎは０である。
【００７１】
Ｒ3 は、アルキレンとして、好ましくは、１〜６個、特に好ましくは１〜４個のＣ−原子を有し、そのアルキレンは直鎖状であるのが好ましい。若干の例を挙げれば、メチレン、エチレン、１，２−又は１，３−プロピレン、１，２−、１，３−又は１，４−ブチレン、ペンチレン、ヘキシレン、ヘプチレン及びオクチレンである。好ましくは、メチレン、エチレン、１，３−プロピレン、及び１，４−ブチレンである。ことのほか好ましいのは、Ｒ3 がエチレン；又は直結で−（Ｙ2)n −基のｎが０の場合である。
【００７２】
ヒドロキシ置換アルキレンとしてのＲ3 は、特に例えば２−ヒドロキシ−１，３−プロピレン又は更に２−ヒドロキシ−１，３−又は１，４−ブチレンがありうる。−Ｏ−により中断され、場合により−ＯＨで置換されたアルキレンは、例えば−ＣＨ2 ＣＨ2 −Ｏ−ＣＨ2 ＣＨ2 −、−ＣＨ2 ＣＨ2 −Ｏ−ＣＨ2 ＣＨ2 −Ｏ−ＣＨ2 ＣＨ2 −、−ＣＨ2 ＣＨ2 −Ｏ−ＣＨ2 ＣＨ2 −Ｏ−ＣＨ2 ＣＨ2 −Ｏ−ＣＨ2ＣＨ2 −、［−ＣＨ（ＣＨ3）ＣＨ2 −Ｏ−ＣＨ（ＣＨ3）ＣＨ2 −］、−ＣＨ（ＣＨ3)ＣＨ2 −Ｏ−ＣＨ2 ＣＨ2 −、−ＣＨ（Ｃ2 Ｈ5)ＣＨ2 −Ｏ−ＣＨ2 ＣＨ2 −、［−ＣＨ（Ｃ2 Ｈ5）ＣＨ2 −Ｏ−ＣＨ（Ｃ2 Ｈ5）ＣＨ2 −］又は−ＣＨ2 ＣＨ2 ＣＨ2 ＣＨ2 −Ｏ−ＣＨ2 ＣＨ2 ＣＨ2ＣＨ2 −及び−ＣＨ2 ＣＨ（ＯＨ）ＣＨ2 −Ｏ−ＣＨ2 ＣＨ2 −である。−Ｏ−Ｃ（Ｏ）−又は−Ｃ（Ｏ）−Ｏ−によって中断されたアルキレンは、例えば−ＣＨ2 ＣＨ2 −Ｃ（Ｏ）−Ｏ−ＣＨ2 −又は−ＣＨ2ＣＨ2 −Ｏ−Ｃ（Ｏ）−ＣＨ2 −である。−Ｏ−Ｃ（Ｏ）−Ｏ−によって中断されたアルキレンは、例えば−ＣＨ2 ＣＨ2 −Ｏ−Ｃ（Ｏ）−Ｏ−ＣＨ2 ＣＨ2 −又は−ＣＨ2 ＣＨ2 −Ｏ−Ｃ（Ｏ）−Ｏ−ＣＨ2 −である。
【００７３】
置換基であるＣ1 −Ｃ4 −アルキル及びＣ1 −Ｃ4 −アルコキシは、好ましくは、メチル、エチル、メトキシ又はエトキシである。
【００７４】
分岐状アルキレンとしてのＲ4 は、好ましくは３〜１４個、特に好ましくは４〜１０個のＣ−原子を有する。アルキレンの例を挙げると、１，２−プロピレン、２−メチル−又は２，２−ジメチル−１，３−プロピレン、１，２−、１，３−又は２，３−ブチレン、２−メチル−又は２，３−ジメチル−１，４−ブチレン、１，２−、１，３−又は１，４−ペンチレン、２−メチル−又は３−メチル−又は４−メチル−又は２，３−ジメチル−又は２，４−ジメチル−又は３，４−ジメチル−又は２，３，４−トリメチル−又は２，２，３−トリメチル−２，２，４−トリメチル−又は２，２，３，３−テトラメチル−又は２，２，３，４−テトラメチル−１，５−ペンチレン、１，２−、１，３−、１，４−又は１，５−ヘキシレン、２−メチル−又は３−メチル又は４−メチル−又は２，２−ジメチル−又は３，３−ジメチル−又は２，３−ジメチル−又は２，４−ジメチル−又は３，４−ジメチル−又は２，２，３−トリメチル−又は２，２，４−トリメチル−又は２，２，５−トリメチル−又は２，３，４−トリメチル−又は２，２，４，５−テトラメチル−１，６−ヘキシレンである。更なる例は、ＥＰ−Ａ−６３２３２９に公開されている。
【００７５】
いくつかの好ましい分岐状アルキレン残基を挙げると、２，２−ジメチル−１，４−ブチレン、２，２−ジメチル−１，５−ペンチレン、２，２，３−又は２，２，４−トリメチル−１，５−ペンチレン、２，２−ジメチル−１，６−ヘキシレン、２，２，３−又は２，２，４−又は２，２，５−トリメチル−１，６−ヘキシレン、２，２−ジメチル−１，７−ヘプチレン、２，２，３−又は２，２，４−又は２，２，５−又は２，２，６−トリメチル−１，７−ヘプチレン、２，２−ジメチル−１，８−オクチレン、２，２，３−又は２，２，４−又は２，２，５−又は２，２，６−又は２，２，７−トリメチル−１，８−オクチレンである。
【００７６】
Ｒ4 がアリーレンである場合、好ましくはナフチレン、特に好ましくはフェニレンである。アリーレンが置換される場合には、置換基はイソシアナト基に対してオルト位置にあるのが好ましい。置換アリーレンの例としては、１−メチル−２，４−フェニレン、１，５−ジメチル−２，４−フェニレン、１−メトキシ−２，４−フェニレン及び１−メチル−２，７−ナフチレンである。
【００７７】
アラルキレンとしてのＲ4 は、好ましくは、ナフチルアルキレン、特に好ましくはフェニルアルキレンである。アラルキレン中のアルキレン基は、１〜１２個、特に好ましくは１〜６個、更に特に好ましくは１〜４個のＣ−原子を有しているものである。とりわけ好ましいものとしては、アラルキレン中のアルキレン基がメチレン又はエチレンである。若干の例を挙げると、１，３−又は１，４−ベンジレン、ナフト−２−イル−７−メチレン、６−メチル−１，３−又は１，４−ベンジレン、６−メトキシ−１，３−又は１，４−ベンジレンである。
【００７８】
Ｒ4 がシクロアルキレンである場合、それは、好ましくはＣ5 −又はＣ6 −シクロアルキレンで、非置換又はメチル置換のものである。若干の例を挙げると、１，３−シクロブチレン、１，３−シクロペンチレン、１，３−又は１，４−シクロヘキシレン、１，３−又は１，４−シクロヘプチレン、１，３−又は１，４−又は１，５−シクロオクチレン、４−メチル−１，３−シクロペンチレン、４−メチル−１，３−シクロヘキシレン、４，４−ジメチル−１，３−シクロヘキシレン、３−メチル−又は３，３−ジメチル−１，４−シクロヘキシレン、３，５−ジメチル−１，３−シクロヘキシレン、２，４−ジメチル−１，４−シクロヘキシレンである。
【００７９】
Ｒ4 がシクロアルキレン−Ｃy Ｈ2y−である場合、それは、好ましくはシクロペンチレン−Ｃy Ｈ2y−、特にはシクロヘキシレン−Ｃy Ｈ2y−で、非置換又は好ましくは１〜３個のＣ1 −Ｃ4 −アルキル、特に好ましくはメチルで置換したものである。−Ｃy Ｈ2y−基中、好ましくはｙが１〜４の整数である。好ましくは−Ｃy Ｈ2y−基がエチレン、特に好ましくはメチレンである。若干の例を挙げると、シクロペンタ−１−イル−３−メチレン、３−メチル−シクロペンタ−１−イル−３−メチレン、３，４−ジメチル−シクロペンタ−１−イル−３−メチレン、３，４，４−トリメチル−シクロペンタ−１−イル−３−メチレン、シクロヘキサ−１−イル−３−又は−４−メチレン、３−又は４−又は５−メチル−シクロヘキサ−１−イル−３−又は−４−メチレン、３，４−又は３，５−ジメチル−シクロヘキサ−１−イル−３−又は−４−メチレン、３，４，５−又は３，４，４−又は３，５，５−トリメチル−シクロヘキサ−１−イル−３−又は−４−メチレンである。
【００８０】
Ｒ4 が−Ｃy Ｈ2y−シクロアルキレン−Ｃy Ｈ2y−である場合、それは、好ましくは−Ｃy Ｈ2y−シクロペンチレン−Ｃy Ｈ2y−、特には−Ｃy Ｈ2y−シクロヘキシレン−Ｃy Ｈ2y−で、非置換又は好ましくは１〜３個のＣ1 −Ｃ4 −アルキル、特に好ましくはメチルで置換したものである。−Ｃy Ｈ2y−基中、好ましくはｙが１〜４までの整数である。好ましくは−Ｃy Ｈ2y−基はエチレン、特に好ましくはメチレンである。若干の例を挙げると、シクロペンタン−１，３−ジメチレン、３−メチル−シクロペンタン−１，３−ジメチレン、３，４−ジメチル−シクロペンタン−１，３−ジメチレン、３，４，４−トリメチル−シクロペンタン−１，３−ジメチレン、シクロヘキサン−１，３−又は−１，４−ジメチレン、３−又は４−又は５−メチル−シクロヘキサン−１，３−又は−１，４−ジメチレン、３，４−又は３，５−ジメチル−シクロヘキサン−１，３−又は−１，４−ジメチレン、３，４，５−又は３，４，４−又は３，５，５−トリメチル−シクロヘキサン−１，３−又は−１，４−ジメチレンである。
【００８１】
Ｒ5 がＲ4 と同じ意味を有する場合には、先にＲ4 に与えた好ましい態様が同様に当てはまる。Ｒ5 は、直鎖状アルキレンとして、好ましくは３〜１２個、特に好ましくは３〜８個のＣ−原子を有する。直鎖状アルキレンを若干例示すると、１，３−プロピレン、１，４−ブチレン、１，５−ペンチレン、１，６−ヘキシレン、１，７−ヘプチレン、１，８−オクチレン、１，９−ノニレン、１，１０−デシレン、１，１１−ウンデシレン、１，１２−ドデシレン、１，１４−テトラデシレン及び１，１８−オクタデシレンである。
【００８２】
Ｘの好ましい定義は、−Ｏ−、−ＮＨ−、−Ｓ−又は低級アルキレンである。より好ましいのはＸが−Ｏ−又は−Ｓ−であり、更に特に好ましいのは−Ｏ−である。
【００８３】
Ｙ10の好ましい定義においては、指数ｙは１〜５、より好ましくは２〜４、また非常に好ましいのは２〜３で、したがってＹ10は例えばエチレンオキシ又はプロピレンオキシである。他の好ましい定義では、Ｙ10は直結で、その際Ｘは、好ましくは少なくとも１個のヘテロ原子であるか、又はそれを含有しているものである。
【００８４】
Ｒ100 基は、アルキル、アルコキシ、アルキルＮＨ−又は−ＮＲ1AＲ1Bとして、好ましくは１〜６個、特に好ましくは１〜４個のＣ−原子を有する。若干の例を挙げると、メチル、エチル、ｎ−又はｉ−プロピル、ｎ−、ｉ−、又はｔ−ブチル、ペンチル、ヘキシル、オクチル、デシル、ドデシル、メトキシ、エトキシ、プロポキシ、ブトキシ、Ｎ，Ｎ−ジメチルアミノ及びＮ−メチルアミノである。とりわけ好ましいのは、ＲがＨである。−ＮＲ1AＲ1Bの好ましい定義は、Ｎ，Ｎ−ジメチルアミノ、Ｎ−メチルアミノ、Ｎ−メチル−Ｎ−エチルアミノ、Ｎ−エチルアミノ、Ｎ，Ｎ−ジエチルアミノ、Ｎ−イソプロピルアミノ又はＮ，Ｎ−ジイソプロピルアミノである。
【００８５】
Ｒ101 は、好ましくはアリル、ベンジル、直鎖状Ｃ1 −Ｃ4 −アルキル、例えばメチル又はエチルである。
【００８６】
Ｒ102 は、好ましくはＲ101 と同一の意味を有しており、より好ましくは直鎖状低級アルキルで、１〜４個のＣ−原子、特に好ましくは１〜２個のＣ−原子を有するものである。Ｒ102 はアリールとして、例えばナフチル又は特にフェニルで、非置換又は低級アルキルか低級アルコキシで置換したものでもよい。Ｒ101 及びＲ102 が、一緒になって−（ＣＨ2)m −である場合、ｍは、好ましくは４又は５、特に好ましくは５である。
【００８７】
Ｒ103 は、好ましくは１〜４個のＣ−原子を有する直鎖状低級アルキル、ベンジル又はアリルであるが、より好ましくはメチル又はエチルである。
【００８８】
Ｒ104 は、好ましくは１〜４個のＣ−原子を有する直鎖状低級アルキルであり、より好ましくはメチル又はエチルである。
【００８９】
Ｒ103 及びＲ104 が、一緒になって、−（ＣＨ2）z −Ｙ11−（ＣＨ2）z −である場合には、Ｙ11は好ましくは直結、−Ｏ−又は−Ｎ（ＣＨ3)−、そして特に−Ｏ−であり；ｚは好ましくは２〜３、特に好ましくは２である。
【００９０】
式（IIａ）の化合物の好ましいサブグループは、Ｒ1 −（Ｙ1)n −基中のｎが０、Ｒ2 −（Ｙ1）n −基中のＹ、Ｙ2 及びＹ1 のそれぞれがＯ、Ｒ2 −（Ｙ1)n −基中のｎが０又は１、Ｒ1 がＣ1 −Ｃ4 −アルキル又はフェニル、又はＲ1 −（Ｙ1）n −基が、一緒になって、テトラメチレン又はペンタメチレン、Ｒ2 がＣ1 −Ｃ4 −アルキル又はＨ、Ｒが水素、−（Ｙ2）n −基中のｎが０又は１、Ｒ3 が直鎖状又は分岐状のＣ2 −Ｃ4 −アルキレン又は直接結合を表すが、その際、−（Ｙ2）n −基中のｎが０、Ｒ4 が分岐状のＣ5 −Ｃ10−アルキレン、フェニレン又は１〜３個のメチル基で置換されたフェニレン、ベンジレン又は１〜３個のメチル基で置換されたベンジレン、シクロヘキシレン又は１〜３個のメチル基で置換されたシクロヘキシレン、シクロヘキシレン−Ｃy Ｈ2y−又は−Ｃy Ｈ2y−シクロヘキシレン−Ｃy Ｈ2y−又は１〜３個のメチル基で置換されたシクロヘキシレン−Ｃy Ｈ2y−又は−Ｃy Ｈ2y−シクロヘキシレン−Ｃy Ｈ2y−を表し、Ｒ5 はＲ4 に与えられた定義を有するか又は直鎖状のＣ3 −Ｃ10−アルキレンであり、そして、ｙは１又は２である、ものである。
【００９１】
式（IIａ）の化合物の特に好ましいサブグループは、Ｒ1 −（Ｙ1)n −基及び−（Ｙ2)n −基中のｎが０、Ｒ2 −（Ｙ1)n −基中のＹ、Ｙ2 及びＹ1 のそれぞれがＯ、Ｒ2 −（Ｙ1)n −基中のｎが０又は１、Ｒ1 がメチル又はフェニル、又はＲ1 −（Ｙ1)n −基が、一緒になって、ペンタメチレン、Ｒ2 がメチル又はＨ、Ｒが水素、−（Ｙ2)n −基中のｎが１、及びＲ3 がエチレン又は−（Ｙ2)n −基中のｎが０、及びＲ3 が直接結合、Ｒ4 が分岐状のＣ6 −Ｃ10−アルキレン、フェニレン又は１〜３個のメチル基で置換されたフェニレン、ベンジレン又は１〜３個のメチル基で置換されたベンジレン、シクロヘキシレン又は１〜３個のメチル基で置換されたシクロヘキシレン、シクロヘキシレン−ＣＨ2 −又は１〜３個のメチル基で置換されたシクロヘキシレン−ＣＨ2 −、及びＲ5 はＲ4 に与えられた定義を有するか又は直鎖状のＣ5 −Ｃ10−アルキレンである、ものである。
【００９２】
式（IIｂ）の化合物の好ましいサブグループにおいて、Ｒ101 は直鎖状の低級アルキル、低級アルケニル又はアリール低級アルキルを表し；Ｒ102 はＲ101 とは独立に、Ｒ101 と同一の定義を有するか又はアリールを意味し；Ｒ103 及びＲ104 は、互いに独立して、直鎖状又は分岐状で、Ｃ1 −Ｃ4 −アルコキシで置換されていてもよい低級アルキル、アリール低級アルキル又は低級アルケニルを意味し；又はＲ103 及びＲ104 は、一緒になって、−（ＣＨ2)z −Ｙ11−（ＣＨ2)z −であり、ここで、Ｙ11は直結、−Ｏ−、−Ｓ−、又は−ＮＲ1B−、及びＲ1BはＨ又は低級アルキル、及びｚは２〜４の整数を意味し；そしてＲ5 は直鎖状又は分岐状のＣ3 −Ｃ18−アルキレン、非置換又はＣ1 −Ｃ4 −アルキル若しくはＣ1 −Ｃ4 −アルコキシで置換されたＣ6 −Ｃ10−アリーレン、又は非置換又はＣ1 −Ｃ4 −アルキル若しくはＣ1 −Ｃ4 −アルコキシで置換されたＣ7 −Ｃ8 −アラルキレン、非置換又はＣ1 −Ｃ4 −アルキル若しくはＣ1 −Ｃ4 −アルコキシで置換されたＣ13−Ｃ24−アリーレンアルキレンアリーレン、非置換又はＣ1 −Ｃ4 −アルキル若しくはＣ1 −Ｃ4 −アルコキシで置換されたＣ3 −Ｃ8 −シクロアルキレン、非置換又はＣ1 −Ｃ4 −アルキル若しくはＣ1 −Ｃ4 −アルコキシで置換されたＣ3 −Ｃ8 −シクロアルキレン−Ｃy Ｈ2y−、又は非置換若しくはＣ1 −Ｃ4 −アルキル若しくはＣ1 −Ｃ4 −アルコキシで置換された−Ｃy Ｈ2y−（Ｃ3 −Ｃ8 −シクロアルキレン）−Ｃy Ｈ2y−であり、かつ、ｙは１〜６の整数である。
【００９３】
式（IIｂ）の化合物の好ましいサブグループにおいては、Ｘは２価の−Ｏ−、−ＮＨ−、−Ｓ−又は−（ＣＨ2）y −を意味し；Ｙ10は−Ｏ−（ＣＨ2 ）ｙ−又は直結であり、その際、ｙは１〜６の整数、またそれの末端ＣＨ2 −基は式（IIｂ）中で隣接Ｘと結合しており；Ｒ100 はＨ、Ｃ1 −Ｃ12−アルキル又はＣ1 −Ｃ12−アルコキシを表し；Ｒ101 は直鎖状の低級アルキル、低級アルケニル又はアリール低級アルキルを表し；Ｒ102 はＲ101 とは独立にＲ101 と同じ定義のものか又はアリール、又はＲ101 及びＲ102 は、一緒になって、−（ＣＨ2)m −であり、ｍは２〜６の整数であり；Ｒ103 及びＲ104 はそれぞれ独立に、直鎖状又は分岐状で、Ｃ1 −Ｃ4 −アルコキシによって置換されていてもよい低級アルキル、アリール低級アルキル又は低級アルケニルを意味し；又はＲ103 及びＲ104 は、一緒になって、−（ＣＨ2)z Ｚ−Ｙ11−（ＣＨ2)z −であり、ここでＹ11は直結、−Ｏ−、−Ｓ−、又は−ＮＲ1Bであり、Ｒ1BはＨ又は低級アルキル、またｚは２〜４の整数であり；そしてＲ5 は分岐状のＣ6 −Ｃ10−アルキレン、フェニレン又は１〜３個のメチル基で置換されたフェニレン、ベンジレン又は１〜３個のメチル基で置換されたベンジレン、シクロヘキシレン又は１〜３個のメチル基で置換されたシクロヘキシレン、シクロヘキシレン−ＣＨ2 −又は１〜３個のメチル基で置換されたシクロヘキシレン−ＣＨ2 −を意味する。
【００９４】
式（IIｂ）の化合物の特に好ましいサブグループにおいては、Ｒ101 はメチル、アリル、トルイルメチル又はベンジルを意味し、Ｒ102 はメチル、エチル、ベンジル又はフェニルを意味し、又はＲ101 及びＲ102 は、一緒になってペンタメチレンを表し、Ｒ103 及びＲ104 は、互いに独立して、４個までのＣ−原子を有する低級アルキルを表し、又はＲ103 及びＲ104 は、一緒になって、−ＣＨ2 ＣＨ2 −Ｏ−ＣＨ2 ＣＨ2 −を表し、そしてＲ5 は分岐状のＣ6 −Ｃ10−アルキレン、フェニレン又は１〜３個のメチル基で置換されたフェニレン、ベンジレン又は１〜３個のメチル基で置換されたベンジレン、シクロヘキシレン又は１〜３個のメチル基で置換されたシクロヘキシレン、シクロヘキシレン−ＣＨ2 −又は１〜３個のメチル基で置換されたシクロヘキシレン−ＣＨ2 −を意味する。
【００９５】
Ｒ4 基及びＲ5 基については、特にＯＣＮ−基の反応性を低下させるような基が問題で、これは、本質的に立体障害、及び少なくとも隣接したＣ−原子に対する電子的な影響によって引き起こされるものである。したがって、Ｒ4 基及びＲ5 基は、数ある中でも、非対称形残基、例えばＯＣＮ−基に対してα−又は特にβ−位置にある分岐状アルキレン、又は少なくとも１個の該α−位置における置換環状炭化水素残基であることが好ましい。
【００９６】
共重合可能なビニルモノマーのなかで、特に本発明の範囲においては、１個のビニル基を有し、コンタクトレンズへの応用が見出されている共重合に関係してすでに記述されている種類のモノマーが対象となる。ビニル基ということに関連しては、そもそも統一的にはビニル基の区分“−ＣＨ＝ＣＨ2 ”が理解されておらず、一般的には１個の炭素−炭素二重結合を有するという、それぞれの区分で理解されている。ビニルモノマーの言語構成成分“ビニル”の具体的な好ましい意味については、式（III）の化合物に関連した後述の解説から明白になるであろう。本発明の意図に沿った共重合可能なビニルモノマーについては、例えばＥＰ−Ａ−３７４，７５２、ＥＰ−Ａ−４１７，２３５の中、及びＥＰ−Ａ−４５５，５８７の中ですでに公表されている。
【００９７】
本発明のビニルテロマー、ブロックコポリマー、重合可能な化合物、ポリマー又はコンタクトレンズのために、式（Ｉ）の構成成分Ａを調製するための出発物質であるモノマー類は、特に式（III)の化合物である。
【００９８】
【化３２】
1998512239.tif 000021
式（Ｉ）のビニルテロマー中の、文字Ａで記号化されている該モノマーは、部分式（IV）の形状中に組み込まれる。
【００９９】
【化３３】
1998512239.tif 000022
式中、置換基Ｗ、Ｘ0 、Ｙ0 及びＺは、次の意味を有する：これらの置換基の３個が水素で、第４の置換基がアシル、ハロゲン、ヘテロ環残基又はアリールから選ばれるか；又はこれらの置換基の２個が水素で、第３のものが低級アルキル、第４の置換基がアシル、ハロゲン、ヘテロ環残基又はアリールから選ばれ；又はこれらの置換基の２個が水素で、他の２個の置換基は共同して、中断されていないか又は１〜２個のヘテロ原子によって中断されている炭化水素橋を形成するか、又は他の２個の置換基が、互いに独立してアシルであるもの。式（III)のモノマー類は、親水性のビニルモノマー又は疎水性のビニルモノマーである。
【０１００】
式（Ｉ）のビニルテロマーの製造に使用される共重合可能なビニルモノマーは、Ｈ−活性基、少なくとも保護されてないＨ−活性基を有しないことが好ましい。以後、これを第Ｉ群ビニルモノマーと呼称する。これに対し、式（Ｃ）の重合性化合物の製造に使用されるビニルモノマーは、意図的に少なくとも１つのＨ−活性基を有している。以後、これをＣ群ビニルモノマーと呼称する。
【０１０１】
アリールは、特に６〜１５個の炭素原子を有する芳香族炭化水素基を意味し、例えばフェニル、又は低級アルキル、低級アルコキシ、ハロゲン、アミノ又はヒドロキシの類の１個又はそれ以上、とりわけ３個までの残基によって置換されたフェニルである。例は、フェニル又はトリルである。
【０１０２】
ハロゲンは、特に塩素、臭素又はフッ素を意味するが、更にヨウ素でもよい。
【０１０３】
ヘテロ環残基は、特に５又は６員の芳香族環又は飽和環であって、１又は２個のヘテロ原子、例えば酸素−又は窒素原子を有するもの、とりわけ１又は２個の窒素原子を有するものである。これにはラクタムも含まれる。
【０１０４】
炭化水素橋であって、中断されていないもの、又は１〜２個のヘテロ原子によって中断されているものとは、特に低級アルキレン、又は酸素又は窒素によって中断されている低級アルキレンを意味する。窒素によって中断されている低級アルキレンは、例えば低級アルキルによって置換されていてもよい。例としては、１，３−プロピレン、２−アザ−１，３−プロピレン又はＮ−メチル−２−アザ−１，３−プロピレンである。
【０１０５】
アシルは、カルボキシ、アロイル、シクロアルカノイル又はアルカノイルを、及び特にカルボキシ、非置換又は置換アリールオキシカルボノイル、非置換又は置換シクロアルキルオキシカルボニル、又は非置換又は置換アルコキシカルボニルを表す。
【０１０６】
アロイルは、例としてベンゾイル、又は低級アルキル、低級アルコキシ、ハロゲン、又はヒドロキシの類の１個又はそれ以上、とりわけ３個までの残基によって置換されたベンゾイルを意味し、更にフェニルスルホニル又はフェニルオキシスルホニル、並びに低級アルキル、低級アルコキシ、ハロゲン、又はヒドロキシによって置換されたフェニルスルホニル又はフェニルオキシスルホニルも意味しうる。
【０１０７】
アルカノイルは、好ましくは、低級アルカノイルを意味しており、例えばプロパノイル又はブタノイルである。
【０１０８】
シクロアルカノイルは、好ましくは、８個までの炭素原子を有するシクロアルキルオキシカルボニルを意味し、例えばシクロヘキシルオキシカルボニルを意味する。
【０１０９】
非置換アルコキシカルボニルは、好ましくは、低級アルコキシカルボニルであり、例えばメトキシカルボニル、エトキシカルボニル、プロピルオキシカルボニル、ブトキシカルボニル、ｔ−ブトキシカルボニル、ｔ−ブチルメチルオキシカルボニル又は２−エチルヘキシルオキシカルボニルを意味する。
【０１１０】
非置換アリールオキシカルボニルは、好ましくはフェニルオキシカルボニルである。
【０１１１】
置換アリールオキシカルボニルは、好ましくは、低級アルキル、低級アルコキシ、ハロゲン、又はヒドロキシの類の１個又はそれ以上、とりわけ３個までの残基によって置換されたフェニルオキシカルボニルである。
【０１１２】
置換アルコキシカルボニルは、好ましくは、ハロゲン例えばフッ素、シロキサン基のような疎水性基、又はヒドロキシ、アミノ、モノ−若しくはジ−低級アルキルアミノ、イソシアナトのような親水性基によって、又は低級アルキレングリコールによって置換されたものである。置換アルコキシカルボニルの更なる意味については、式（III)の個々の好適なビニルモノマーについての後に続く記述によって示されるであろう。これは、置換アリールオキシカルボニル及び置換シクロアルキルオキシカルボニルについても同様である。
【０１１３】
本発明で使用できる親水性ビニルモノマーは、好ましくは式（III)のアクリレート及びメタクリリレートであり、式中のＷ及びＹ0 は水素、Ｘ0 は水素又はメチルを表す。またＺは−Ｚ1 −Ｚ2 基を意味し、この中でＺ1 は−ＣＯＯ−であって酸素原子を介してＺ2 に結合しており、Ｚ2 は水可溶化性の基、例えば、カルボキシ、ヒドロキシ又は第三級アミノ、例えばｔ−低級アルキルアミノで低級アルキル基当たり１〜７個の炭素数を有するもの、ポリエチレンオキシド基で２〜１００の反復単位、好ましくは２〜４０の反復単位を有するもの、又はスルファト−、ホスファト−、スルホナト−又はホスホナト基によって、１個又は複数個置換された炭化水素残基で、１〜１０個の炭素原子を有するものを意味し、例えば上記のように置換されたアルキル−、シクロアルキル−又はフェニル残基、又はフェニルアルキルやアルキルシクロアルキルのような、これらの残基を組み合わせたものであり；更に、
式（III)のアクリルアミド及びメタクリルアミドであって、式中のＷ及びＹ0 が水素、Ｘ0 が水素又はメチルであり、Ｚはアミノカルボニル又はジ−低級アルキルアミノカルボニルを意味するものであり；
式（III)のアクリルアミド及びメタクリルアミドであって、式中のＷ及びＹ0 が水素、Ｘ0 が水素又はメチルで、Ｚは１置換アミノカルボニル（前記で定義したＺ2 基又は低級アルキルで置換されている）を意味するもの；
式（III）のマレエート及びフマレートは、式中のＷ及びＸ0（又はＷ及びＺ）は水素、Ｙ0 及びＺ（又はＸ0 及びＹ0）はそれぞれ独立に−Ｚ1 −Ｚ2 基であり、このＺ1 及びＺ2 が前記で定義されているもの；
式（III)のクロトネートであって、式中のＷ及びＸ0 が水素、Ｙ0 がメチルで、Ｚは−Ｚ1 −Ｚ2 基を意味し、ここでＺ1 及びＺ2 は前記で定義したとおりのもの；
式（III）のビニルエーテルであって、式中のＷ、Ｙ0及びＸ0は水素であり、Ｚは−Ｚ1−Ｚ2基を意味し、Ｚ1は酸素であり、Ｚ2は前記で定義したものであるもの；
式（III)の、ビニルで置換された５又は６員のヘテロ環で１又は２個の窒素原子を有する、並びに例えばＮ−ビニル−２−ピロリドンのようなＮ−ビニルラクタムであって、式中のＷ、Ｘ0 及びＹ0 が水素、Ｚが、ラクタムのＮ上に結合している残基、例えば２−ピロリドンのそれのように、１又は２個の窒素原子を有する５−又は６員のヘテロ環残基であるもの；
そして式（III）の、ビニル性不飽和カルボン酸であって、メタクリル酸、クロトン酸、フマル酸及びケイ皮酸のように合計３〜１０個の炭素原子を有するもの；である。
【０１１４】
好ましくは、例えばヒドロキシ又はアミノで置換されたＣ2 −Ｃ4 −アルキル（メタ）アクリレート、５員〜７員のＮ−ビニルラクタム、Ｎ，Ｎ−ジ−Ｃ1 −Ｃ4 −アルキル（メタ）アクリルアミド及び合計３〜５個の炭素原子を有するビニル性不飽和カルボン酸である。この中では、５員〜７員のＮ−ビニルラクタム及びＮ，Ｎ−ジ−Ｃ1 −Ｃ4 −アルキル（メタ）アクリルアミドが第Ｉ群ビニルモノマーであり、一方、ヒドロキシ又はアミノで置換されたＣ2 −Ｃ4 −アルキル（メタ）アクリレート及び合計３〜５個の炭素原子を有するビニル性不飽和カルボン酸がＣ群ビニルモノマーである。第Ｉ群タイプ及びＣ群タイプの代表における前者、後者のビニルモノマーの区分けは、Ｈ−活性基が存在するか否かという基準で容易に決定できるので、ここでは代表全部につき個々には言及しない。ビニルモノマーのこの両群は、該区分基準に基づいて互いに独立したものとして明白に評価される。
【０１１５】
以下記載のものが、使用可能な水溶性のモノマーに属する：２−ヒドロキシエチル−、２−及び３−ヒドロキシプロピル−、２，３−ジヒドロキシプロピル−、ポリエトキシエチル−、及びポリエトキシプロピル−アクリレート及び−メタクリレート、及び、これらに相当するアクリルアミド類及びメタクリルアミド類、アクリルアミド及びメタクリルアミド、Ｎ−メチルアクリルアミド及び−メタクリルアミド、ビスアセトン−アクリルアミド、２−ヒドロキシエチルアクリルアミド、ジメチルアクリルアミド及び−メタクリルアミド、並びに、メチロールアクリルアミド及び−メタクリルアミド、Ｎ，Ｎ−ジメチル−及びＮ，Ｎ−ジエチルアミノエチルアクリレート及び−メタクリレート、並びに、これらに相当するアクリルアミド及びメタクリルアミド、Ｎ−ｔ−ブチルアミノエチルメタクリレート及び−メタクリルアミド、２−及び４−ビニルピリジン、４−及び２−メチル−５−ビニルピリジン、Ｎ−メチル−４−ビニルピペリジン、１−ビニル−及び２−メチル−１−ビニル−イミダゾール、ジメチルアリルアミン及びメチルジアリルアミン、並びに、パラ−、メタ−及びオルト−アミノスチレン、ジメチルアミノエチルビニルエーテル、Ｎ−ビニルピロリドン及び２−ピロリジノエチルメタクリレート、アクリル−及びメタクリル酸、イタコン酸、ケイ皮酸、クロトン酸、フマル酸、マレイン酸及びそれらのヒドロキシ低級アルキルモノ−及びジエステル、例えば２−ヒドロキシエチル−及びジ−（２−ヒドロキシ）−エチル−フマレート、−マレエート及び−イタコネート、及び３−ヒドロキシプロピル−ブチルフマレート及びジ−ポリアルコキシアルキル−フマレート、−マレエート及び−イタコネート、マレイン酸無水物、Ｎ−メチル−マレイン酸イミド、アクリル酸ナトリウム及びメタクリル酸ナトリウム、２−メタクリロイルオキシエチルスルホン酸、２−アクリルアミド−２−メチルプロパンスルホン酸、２−ホスファトエチルメタクリレート、ビニルスルホン酸、フェニルビニルスルホネート、ビニルスルホン酸ナトリウム、ｐ−スチレンスルホン酸、ｐ−スチレンスルホン酸ナトリウム及びアリルスルホン酸、Ｎ−ビニルピロリドン、Ｎ−ビニルピリドン、Ｎ−ビニルカプロラクタム、更には、カチオン性モノマーの第四級化誘導体であって、選択されたアルキル化剤（例えばヨウ化メチル、塩化ベンジル又は塩化ヘキサデシル）、グリシドール、エピクロロヒドリン又はエチレンオキシドのようなエポキシド、アクリル酸、硫酸メチル及びプロパンスルトンで第四級化することによって得られたもの。
【０１１６】
本発明に関連して使用可能な、水溶性モノマーの完全なリストは、下記中に見ることができる：R.H. Yocum及びE.B. Nyquist著、Functional Monomers[機能性モノマー］、第１巻、ページ424-440(M. Dekker, N.Y. 1973) 。
【０１１７】
好ましい親水性ビニルモノマーは、２−ヒドロキシエチルメタクリレート、３−ヒドロキシプロピルメタクリレート、Ｎ−ビニル−２−ピロリドン、ポリエチレングリコールメタクリレートであって特に分子量が約４００のエチレングリコール部分を有するもの、Ｎ，Ｎ−ジメチルアクリルアミド、Ｎ，Ｎ−ジエチルアミノエチル（メタ）アクリレート、並びにアクリル−及びメタクリル酸である。
【０１１８】
疎水性ビニルモノマーとして、場合により本発明で使用されるものを例示的に考慮すると以下のとおりである：
式（III）のアクリレート及びメタクリレートであって、式中のＷ及びＹ0 は水素、Ｘ0 は水素又はメチルを表し、またＺは−Ｚ1 −Ｚ3 基を意味し、この中でＺ1 は−ＣＯＯ−であって酸素原子を介してＺ3 に結合しており、Ｚ3 は直鎖状又は分岐状の脂肪族性、脂環族性又は芳香族性の基で、１〜２１個の炭素原子を有しているもので、例えば相当する置換アルキル−、シクロアルキル−又はフェニル残基、又はこれら残基の組み合わせで、例えばフェニルアルキル又はアルキルシクロアルキルなど（これらは、エーテル−又はチオエーテル結合、スルホキシド又はスルホン基、又はカルボニル基を含んでいてもよい）；又はＺ3 がヘテロ環式基で、酸素−、硫黄−又は窒素原子、及び５又は６個、又は二環式の場合は１０個までの環構成原子を有する、又はポリプロピレンオキシド−又はポリ−ｎ−ブチレンオキシド−基で２〜５０の反復アルコキシ単位を有するもの、又はＺ3 が１〜１２個の炭素原子を有するアルキル基でハロゲン原子特にフッ素原子を含有するもの、又はＺ3 が１〜６個のＳｉ原子を有するシロキサン基であるもの；
式（III)のアクリルアミド及びメタクリルアミドであって、式中のＷ及びＹ0 は水素、Ｘ0 は水素又はメチルを表し、またＺはモノ置換のアミノカルボニル（前記で定義したＺ3 によって置換されている）を意味するもの；式（III)のマレイネート及びフマレートであって、式中のＷ及びＸ0（又はＷ及びＺ）は水素、Ｙ0 及びＺ（又はＸ0 及びＹO）はそれぞれ独立に−Ｚ1 −Ｚ3 基を意味し、Ｚ1 及びＺ3 が前記で定義したものであるもの；
式（III）のイタコネートであって、式中のＷ及びＹ0 は水素、Ｘ0 は−Ｚ1 −Ｚ3 基を意味し、Ｚ1 及びＺ3 は前記で定義したもの、またＺは−ＣＨ2 −Ｚ1 −Ｚ3 基を意味し、Ｚ1 及びＺ3 は前記で定義したものであるもの；
式（III)のクロトネートで、式中のＷ及びＸ0 は水素、Ｙ0 はメチル、及びＺは−Ｚ1 −Ｚ3 基を意味し、Ｚ1 及びＺ3 が前記で定義したものであるもの；
式（III）のビニルエステルで、式中のＷ、Ｙ0 及びＸ0 は水素、Ｚは−Ｚ1 −Ｚ3 基を意味し、Ｚ1 は−ＣＯＯ−であって炭素原子を介してＺ3 に結合しており、Ｚ3 は前記で定義したものであるもの；
式（III）のビニルエーテルで、式中のＷ、Ｙ0 及びＸ0 は水素、Ｚは−Ｚ1 −Ｚ3 基を意味し、Ｚ1 は酸素、Ｚ3 は前記で定義したものであるもの。
【０１１９】
好ましいのは、特に、３〜５個の炭素原子を有するビニル性不飽和カルボン酸の、Ｃ1−Ｃ4−アルキルエステル又はＣ5−Ｃ7−シクロアルキルエステルである。
【０１２０】
適切な疎水性モノマーの例として以下のものがある：メチル−、エチル−、プロピル−、イソピロピル−、ブチル−、イソブチル−、ｔ−ブチル−、エトキシエチル−、メトキシエチル−、ベンジル−、フェニル−、シクロヘキシル−、トリメチルシクロヘキシル−、イソボルニル−、ジシクロペンタジエニル−、ノルボルニルメチル−、シクロドデシル−、１，１，３，３−テトラメチルブチル−、ｎ−ブチル−、ｎ−オクチル−、２−エチルヘキシル−、デシル−、ドデシル−、トリデシル−、オクタデシル−、グリシジル−、エチルチオエチル−、フルフリル−、トリ−、テトラ−及びペンタシロキサニルプロピル−アクリレート及び−メタクリレート、並びに相当するアミド；Ｎ−（１，１−ジメチル−３−オキソブチル）−アクリルアミド；モノ−及びジメチル−フマレート、−マレエート及び−イタコネート；ジエチル−フマレート；イソプロピル−及びジイソプロピル−フマレート及び−イタコネート；モノ−及びジフェニル−及びメチルフェニル−フマレート及びイタコネート；メチル−及びエチルクロトネート；メチルビニルエーテル及びメトキシエチルビニルエーテル；ビニルアセテート、ビニルプロピオネート、ビニルベンゾエート、アクリロニトリル、塩化ビニリデン、スチレン、α−メチルスチレン及びｔ−ブチルスチレン。
【０１２１】
好ましい疎水性ビニルモノマーは、メチルメタクリレート、ｎ−ブチルメタクリレート、イソプロピルメタクリレート、イソブチルメタクリレート、シクロヘキシルメタクリレート又はこれらの混合物である。
【０１２２】
前記したビニルモノマーでは、２種の特別なタイプの疎水性ビニルモノマーが、本発明に関連して特に言及に値する。すなわちシロキサンモノビニル成分及び含フッ素ビニル化合物である。
【０１２３】
特に好ましいシロキサンモノビニル成分は、式（III）の化合物であって、式中のＷ及びＹ0 が水素、Ｘ0 が水素又はメチル、Ｚが−Ｚ1 −Ｚ4 基を意味し、Ｚ1 は−ＣＯＯ−であって酸素原子を介してＺ4 に結合しており、Ｚ4 は１又はそれ以上、例えば３〜９個のトリ低級アルキルシリルオキシで置換されたシリル−低級アルキルであるものである。シリル−低級アルキルの中では、１個又はそれ以上のケイ素原子で置換された低級アルキル残基で、そのケイ素原子の自由原子価が特にトリ低級アルキルシロキシにより満たされているものが、本発明との関連において理解される。特別に際立った個別化合物は、例えばトリス（トリメチルシロキシ）シリルプロピルメタクリレート及びトリス（トリス（トリメチルシロキシ）シロキシ）シリルプロピルメタクリレートである。
【０１２４】
特に好ましい含フッ素ビニル化合物は、式（III)の化合物（式中、Ｗ及びＹ0 は水素、Ｘ0 は水素又はメチル、Ｚは−Ｚ1 −Ｚ5 基を意味し、Ｚ1 は−ＣＯＯ−であって酸素原子を介してＺ5 に結合しており、Ｚ5 はフッ素で置換されたアルキル、特に低級アルキルである）である。特別なこれのための例としては、２，２，２−トリフルオロエチルメタクリレート、２，２，３，３−テトラフルオロプロピルメタクリレート、２，２，３，３，４，４，５，５−オクタフルオロペンチルメタクリレート及びヘキサフルオロイソプロピルメタクリレートである。
【０１２５】
すでに言及したように、本発明に応じたポリマーが、好ましくは式（Ｃ）又は（Ｄ）の化合物から、場合によってはビニルモノマーから、架橋剤の存在下で製造される。
【０１２６】
適当なビニル性架橋剤は、特にオリゴオレフィン性、特にジオレフィン性のモノマー、例えばアリルアクリレート及び−メタクリレート、エチレングリコール−、ジエチレングリコール−、トリエチレングリコール−、テトラエチレングリコール−及び一般的にポリエチレンオキシドグリコールジアクリレート及び−ジメタクリレート、１，４−ブタンジオール−及びポリ−ｎ−ブチレンオキシドグリコールジアクリレート及び−ジメタクリレート、プロピレングリコール−及びポリプロピレンオキシドグリコールジアクリレート及び−ジメタクリレート、チオジエチレングリコールジアクリレート及び−メタクリレート、ジ−（２−ヒドロキシエチル）−スルホンジアクリレート及び−ジメタクリレート、ネオペンチルグリコールジアクリレート及び及び−ジメタクリレート、トリメチロールプロパン−トリ−及び−テトラアクリレート、ペンタエリトリト−トリ−及び−テトラアクリレート、ジビニルベンゼン、ジビニルエーテル、ジビニルスルホン、ジシロキサニル−ビス−３−ヒドロキシプロピルジアクリレート又は−メタクリレート及び類似の化合物である。エチレングリコールジメタクリレートが好ましい。
【０１２７】
架橋剤としては、オリゴビニルマクロマー、例えばジビニルマクロマーも、米国特許第４，１３６，２５０号に記載されているように、考慮の対象になる。更に、本発明に関連した架橋剤としては、オリゴビニルシロキサン化合物、例えば１０個までのケイ素原子を有するビス（メタ）アクリロキシ−低級−シロキサンも好適である。この例としては、３，５−ビス（３−メタクロイルオキシプロピル）−３，５−ビス（トリメチルシロキシ）−１，１，１，７，７，７−ヘキサメチルテトラシロキサン及び１，３−ジメタクリルオキシプロピル−テトラメチルジシロキサンである。
【０１２８】
本発明のビニルテロマー、セグメント化コポリマー、重合性化合物及び応用のためのポリマーの製造に当たって必要とする原料、例えば式（Ａ）、（Ｂ）、（III)のそれ、及び架橋剤については、それ自体公知であるか及び／又は本明細書中に記載されている。
【０１２９】
式（II）の化合物は、公知の方法で、ジイソシアネートを、相当するＨ−酸光開始剤で反応させることによって製造することができる。仮に光開始剤中に同時に２つの異なった反応性Ｈ酸基、例えば２つのＯＨ−基が併存すると、その化合物は高収率、高純度で得られる。特に有利なのは、反応性の異なるイソシアナト基を有するジイソシアネートを使用することであり、こうすることで、異性体及び２付加体の生成を抑制できるからである。異なった反応性は、例えば前記したように立体障害によってもたらされうる。異なった反応性は、また、ジイソシアネート中の１個のイソシアナト基を、例えばカルボン酸又はヒドロキシルアミンでキャッピングすることによっても達成されうる。式（IIａ）の化合物は、ＥＰ−Ａ−６３２，３２９によって公知である。
【０１３０】
式（IIｂ）の化合物は、式（IIｃ）：
【化３４】
1998512239.tif 000023
式中、Ｘ、Ｙ、Ｒ、Ｒ1 、Ｒ2 、Ｒ3 及びＲ4 は以前に定義されたとおりである、
で示される化合物を、好ましくは不活性有機溶媒中において、式（IIｄ）のジイソシアネート又は場合によりモノキャッピングしたジイソシアネート、
【化３５】
1998512239.tif 000024
Ｒ5 は以前に定義されたとおりである、
と反応させることによって製造される。
【０１３１】
キャッピング剤は、ウレタン化学によってよく知られている。例えば、フェノール類（クレゾール、キシレノール）、ラクタム類（ε−カプロラクタム）、オキシム類（アセトキシム、ベンゾフェノンオキシム）、Ｈ−活性メチレン化合物（マロン酸ジエチル、アセト酢酸エチル）、ピラゾール類又はベンゾトリアゾール類である。キャッピング剤は、例えばZ.W. Wicks, Jr. によりPogress in Organic Coatings, 9(1981)のページ３〜２８に記述されている。
【０１３２】
式（IIｃ）のタイプの誘導体（アダクト）は、よく知られていて、例えばＥＰ−Ａ−２８４，５６１、ＥＰ−Ａ−１１７，２３３又はＥＰ−Ａ−０８８，０５０に記述されている。
【０１３３】
適切な不活性溶媒は、非プロトン性非極性又は極性の溶媒で、例えば炭化水素（石油エーテル、メチルシクロヘキサン、ベンゼン、トルエン、キシレン）、ハロゲン化炭化水素（クロロホルム、塩化メチレン、トリクロロエタン、テトラクロロエタン、クロロベンゼン）、エーテル（ジエチルエーテル、ジブチルエーテル、エチレングリコールジメチルエーテル、ジエチレングリコールジメチルエーテル、テトラヒドロフラン（ＴＨＦ）、ジオキサン）、ケトン（アセトン、ジブチルケトン、メチル−イソブチルケトン）、カルボン酸エステル及びラクトン（酢酸エチル、ブチロラクトン、バレロラクトン）、アルキル化カルボン酸アミド（Ｎ，Ｎ−ジメチルアセトアミド（ＤＭＡ）又はＮ，Ｎ−ジメチルホルムアミド（ＤＭＦ）、Ｎ−メチル−２−ピロリドン（ＮＭＰ））、ニトリル（アセトニトリル）、スルホン及びスルホキシド（ジメチルスルホキシド（ＤＭＳＯ）、テトラメチレンスルホン）である。極性の溶媒を使用することが好ましい。
【０１３４】
反応剤は、当モル量で入れるのが有利である。反応温度は、例えば０〜２００℃とすることができる。触媒を使用する場合には、温度は目的に合わせて−２０〜６０℃の範囲、好ましくは−１０〜５０℃の範囲に保つことができる。適切な触媒は、例を挙げると、カルボン酸のアルカリ金属塩のような金属塩、第三級アミン［例えば、（Ｃ1 −Ｃ6 −アルキル）3Ｎ（トリエチルアミン、トリ−ｎ−ブチルアミン）、Ｎ−メチルピロリジン、Ｎ−メチルモルホリン、Ｎ，Ｎ−ジメチルピペリジン、ピリジン、及び１，４−ジアザ−ビシクロオクタン］である。特に効果的であると判明したものに、スズの化合物、特に、ジブチルスズジラウレート及びスズジオクトエートのような、カルボン酸のアルキルスズ塩がある。
【０１３５】
式（IIｃ）の化合物に遊離のＮＨ−基が存在するならば、この基は、ジイソシアネートとの反応のあいだ適当な保護基によって真っ先に保護され、その後、保護基の開裂によって再び遊離させることができる。適当な保護基は、当業者にはよく知られている。代表的な例は、例えばT.W.  Greene 著、“Protective Groups in Organic Synthesis", Wiley Interscience, 1981 から読み取ることができる。
【０１３６】
生成した化合物の単離及び精製は、よく知られている方法、例えば、抽出、結晶化、再結晶又はクロマトグラフィーによる精製方法によって行われる。これらの化合物は、高収率、高純度で得られる。最適化されていない工程で、収率が理論値の８５％以上に達することもできる。
【０１３７】
ビニルテロマー中の構成成分“Ａ”としてビニルテロマーに組み込まれるビニルモノマーの、式（Ｂ）の光開始剤との反応は、公知の方法で行うことができる。したがって、ビニルテロマー中の構成成分“Ａ”としてビニルテロマーに組み込まれるビニルモノマーは、室温、又は場合に応じて使用する溶媒の沸点を最高とする温度において、適した溶媒の不存在下又は存在下で重合される。これに関連して適切な溶媒は、イソシアナト基と反応しうるＨ−活性な水素原子を含有せず、またＵＶ光を吸収しないことを特徴とするものである。この例としては、例えばヘキサン、メチルシクロヘキサン、ベンゼン又はトルエンなどの炭化水素、特には環状脂肪族化合物、アセトン、メチルイソプロピルケトン又はシクロヘキサノンなどのケトン、酢酸エステルのようなエステル、ヘキサフルオロアセトンのようなフッ素化溶媒、ジエチルエーテル、ジメトキシエタン、ジオキサン又はテトラヒドロフランのようなエーテル（好ましくは環状エーテル）、又はＮ−メチルピロリドン又はＤＭＡのようなアミド、又はジメチルスルホキシド又はアセトニトリル、又はこれら溶媒の複数種の混合物である。精製は公知の方法で実施される。本発明に従ったポリマーへの架橋反応にも、基本的には同じ諸条件が適用される。
【０１３８】
反応は、生成したビニルテロマーが沈降し、循環ろ過されて、反応混合物から常に隔離されるように操作するのが有利である。更に、光テロメル化に対し増感作用すなわち促進作用を及ぼすような溶媒を使用すると有利である。
【０１３９】
有利に反応を制御するには、副生成物を避けるため、ビニルモノマーがおよそ４０％消費されたところまでしか反応を進めないことである。このことは、始めから反応混合物中に、すべての反応成分が存在するときには、特に重要である。この場合、光開始剤の効力が比較的急速に低下し、−ＮＣＯを末端にもたないホモポリマーの生成する可能性が増大するからである。
【０１４０】
これに代わる有利な方法として、ＵＶ照射の間、モノマーの溶液と光開始剤の溶液を同時に加えていくやり方がありうる。
【０１４１】
式（Ｃ）の化合物の製造のための、式（Ｉ）のビニルテロマーとビニルモノマーとの反応は、簡単に、ウレタン化学における公知の方法で実施することができる。このことは、式（Ｉ）のビニルテロマーと式（Ａ）のマクロマーとの反応にも同様にいえる。
【０１４２】
本発明のポリマーの製造は、公知の方法、例えば、すでに前述した諸条件の下で実施することができるが、この場合、反応の進行にとって、溶媒がＨ−活性基を有しないことは必須ではない。
【０１４３】
既述のグラフト重合に適したオレフィンは、例えば、アクリルアミド、Ｎ，Ｎ−ジメチルアクリルアミド、メタクリルアミド、ヒドロキシエチルメタクリレート、グリセリルメタクリレート、オリゴエチレンオキシドモノ−及び−ビスアクリレート、エチレングリコールジメタクリレート、メチレンビスアクリルアミド、ビニルカプロラクタム、アクリル酸、メタクリル酸、フマル酸モノビニルエステル、ビニルトリフルオロアセテート及びビニレンカルボネートであり、場合により、後で反応性のエスエルを加水分解することもできる。
【０１４４】
光重合反応の促進は、更に、光増感剤を添加することによって実現することができるが、この光増感剤はスペクトル感受性を移動させたり、領域を広げたりするものである。これは、特に芳香族カルボニル化合物で、例えば、チオキサントン−、アントラキノン−及び３−アシルクマリン誘導体、及び３−（アロイルメチレン）−チアゾリンである。
【０１４５】
光開始剤の有効性は、ＥＰ−Ａ−１２２，２２３及びＥＰ−Ａ−１８６，６２６に記述されているように、含フッ素有機残基を有するチタノセン誘導体を、例えば１〜２０％の量で添加することによって向上する。このチタノセンの例としては、ビス（メチルシクロペンタジエニル）−ビス（２，３，６−トリフルオロフェニル）−チタン、ビス（シクロペンタジエニル）−ビス−（４−ジブチルアミノ−２，３，５，６−テトラフルオロフェニル）−チタン、ビス（メチルシクロペンタジエニル）−２−（トリフルオロメチル）フェニル−チタン−イソシアネート、ビス（シクロペンタジエニル）−２−（トリフルオロメチル）フェニル−チタン−トリフルオロアセテート又はビス（メチルシクロペンタジエニル）−ビス（４−デシルオキシ−２，３，５，６−テトラフルオロフェニル）−チタンである。これらの混合物には、とりわけ液体のα−アミノケトンが適している。
【０１４６】
特に、本発明のポリマーからは、公知の方法により成形品、特にコンタクトレンズを製造することができる。このためには、例えば本発明のポリマーをシリンダー状の型中で重合し、得られた棒を、離型後、円板状ないしボタン状に切断し、更に機械加工、特に旋盤加工をすればよい。そのほか、本発明の成形品若しくはレンズは、他の公知の方法である、静置した型への注型、回転注型、プレス成形、深絞り成形、加熱成形、回転（旋盤）又はレーザー加工によっても製造することができる。これらの工程は公知であり、したがって当業者への詳細な解説は不要である。
【０１４７】
もし製造が開放式の型で実施される場合には、不活性雰囲気の下で行うことが好ましい。公知のように、酸素は重合反応を妨げ、重合時間を長引かせる。密閉式の型が重合物の形成に使用されるのであれば、その型は低酸素透過性で非粘着性の不活性な材料で調製されていることが好ましい。適切な型材の例は、Teflon（登録商標）のようなポリテトラフルオロエチレン、シリコーンゴム、ポリエチレン、ポリプロピレン、及びMylar（登録商標）のようなポリエステルである。適当な離型剤を使用すれば、ガラスや金属の型も使用できる。
【０１４８】
静置した型への注型は、例として、もし型が内側曲面と外側曲面を使用できる場合には、直接コンタクトレンズへと導くことができる。すなわち、コンタクトレンズは、適当な型の中で重合することによって、直接に（“完全成形”法）又は片面のみ完成状態で（“半成形”法）製造することができる。
【０１４９】
回転注型（スピンキャスティング）も、本発明で同様に応用できる。この方法では、本発明の出発材料の溶液が回転注型用の型の中に注入され、型が回転する。この間、溶媒は蒸発する。型の寸法、回転速度及び注入された溶液の粘度で決まる寸法をもつ完成コンタクトレンズが型の中に残る。
【０１５０】
プレス成形は、例えば本発明のポリマーの薄片を型押し成形することによって行われる。ポリマーの薄片は公知の方法、例えば溶液を注ぐことによって調製される。
【０１５１】
例えば上述のようにして作製した薄片からコンタクトレンズを、同様に公知の方法で、深絞り法や加熱成形法によって製造することができる。
【０１５２】
旋盤加工は、同様に、本発明のコンタクトレンズの製造のための方法の最後の工程となる。この方法は、例えば前述した方法に従って製造した半製品で更に加工が必要な場合に、常に重要である。旋盤加工とは、コンタクトレンズ半製品の、公知の切削加工工程であると理解される。相当する半製品は、例えば丸棒を押出しと切断、又は溶液の注型によって製造される。概念的には、コンタクトレンズ半製品とは、この関連においては、ボタン、又は半成形品例えば内側曲面半製品のことである。典型的な半製品は、厚さ４又は６mm、直径１０〜１７、例えば１２又は１４mmを示す。軟質材料の場合は、相当する作業に先立って特に軟化点以下で凍結することが必要であり、そして加工工程中はその必要温度を確実に保持しなければならない。
【０１５３】
レーザー加工も本発明に適用できる。半製品又は他の方法で製造されたコンタクトレンズに適用するが、最終の追加的な表面微細加工に限られる。
【０１５４】
式（Ｉ）のビニルテロマーによる表面被覆は、公知の方法で実施されるが、その際、ビニルテロマーのイソシアナト基が表面のＨ−活性基と反応する。その際、表面がすでに相当するＨ−活性基を有しているか、又は公知の方法、例えばプラズマ処理法（これについては例えばＷＯ９４／０６４８５参照のこと）で、あらかじめ表面上にこれを生成させる。
【０１５５】
本発明に従った被覆方法は、下記の工程で特徴づけられる：
ａ）被覆しようとする表面が、まだＨ−活性基を有しない場合は、化学的又は物理的処理、例えばプラズマ処理で、Ｈ−活性基を生成させ、これがイソシアナト基と共反応性を有するが、その際、特にＲx −Ｈ基が関わり、ここで、Ｒx は、互いに独立して、−Ｏ−、−ＮＲN −又は−Ｓ−を表し、ＲN は水素若しくは低級アルキルを表し、
ｂ）イソシアナト基と共反応性のＨ−活性基を有する表面は、前記のように式（Ｉ）のビニルテロマーと接触させると、ビニルテロマーのイソシアナト基がその表面のＨ−活性基と共有結合を形成する。
【０１５６】
その表面については、特にコンタクトレンズの表面に関する。得られた表面層の構造は、いわゆるブラシ構造に相当し、最外部が好ましい性質を有する。
【０１５７】
以下の実施例は本発明の目的を明らかにするものであって、本発明をこの実施例の範囲に限定するものではない。量の記述におけるパーセントは、他に明示的に指定のない限り、重量パーセントである。以下の実施例において、温度は、他に指定のない限り、摂氏度で示す。分子量は、本明細書にもあるように、他に明示的に指定のない限り、平均分子量（記号：“Ｍｗ”）である。本発明のビニルテロマーは、この発明明細書の中では、光テロマーとも表現する。
【０１５８】
Ａ−実施例：ＯＣＮ−官能性光開始剤の製造
実施例Ａ１：下記化合物の製造
【０１５９】
【化３６】
1998512239.tif 000025
【０１６０】
還流冷却器、温度計、撹拌機及び窒素導入管を備えた５００mlフラスコ中で、新たに蒸留したイソホロンジイソシアネート（ＩＰＤＩ）１１．１２５ｇ（０．０５モル）の乾燥塩化メチレン５０ml中の溶液を、４’−（β−ヒドロキシエトキシ）−２−ヒドロキシプロピ−２−イル−フェノン（Darocure（登録商標）２９５９）１１．２ｇ（０．０５モル）の塩化メチレン３００ml中の溶液と混合し、ジブチルスズ−ジラウレートを触媒として２０mg加えた後、室温で４８時間撹拌する。反応の進行は、シリカゲルプレート（60F254、art 5719 Merck）上での薄層クロマトグラフィーを用いて追跡する（展開剤：トルエン／アセトニトリル７：３）。生じた生成物は、シリカゲル６０のカラムクロマトグラフィー（溶離剤：トルエン／アセトニトリル７：３）によって少量の未反応Darocure（登録商標）２９５９及びジ置換ＩＰＤＩを分離除去する。純粋な画分をロ−タリーエバポレーターで蒸発濃縮した後、無色の油状物を得、これを−１６℃に冷却してゆっくりと結晶させ、引き続いて乾燥ジエチルエーテルから再結晶する。融点７６℃を示す白色結晶の生成物１５．６ｇ（理論値の７０％）を得る。
【０１６１】
生成物のイソシアナト含有量はジブチルアミンのトルエン溶液で滴定することにより確認する：計算値２．２４２mVal/g、実測値２．２５mVal/g。
【０１６２】
この方法は、"Analytical Chemistry of Polyurethanes"（HighPolymer Series XVI/Part III 、D.S. David、H.B. Staley 共編、Interscience Publishers, New York 1969）に記述されている。
【０１６３】
実施例Ａ２：下記化合物の製造
【０１６４】
【化３７】
1998512239.tif 000026
【０１６５】
実施例Ａ１と同様に、１，６−ジイソシアナト−２，２，４−トリメチル−ヘキサン（ＴＭＤＩ）１０．５ｇ（０．０５モル）とDarocure（登録商標）２９５９の１１．１ｇ（０．０５モル）の乾燥塩化メチレン４００ml中の溶液を、室温で窒素雰囲気下、４０時間反応させる。融点４１〜４３℃を示す白色結晶生成物１４．５ｇ（理論値の６７％）を得る。ＮＣＯ滴定：計算値２．３０mVal/g、実測値２．３６mVal/g。
【０１６６】
実施例Ａ３：下記式の化合物の製造
【０１６７】
【化３８】
1998512239.tif 000027
【０１６８】
実施例Ａ１に記載の装置中で、トルイレン−２，４−ジイソシアネート（ＴＤＩ）１．７４ｇ（０．０１モル）のジクロロメタン２０ml中の溶液と、Darocure（登録商標）２９５９の２．２４ｇ（０．０１モル）の乾燥ジクロロメタン６０ml中の溶液を反応させる。反応混合物は触媒を添加せずに、薄層クロマトグラムで未反応Darocure（登録商標）２９５９が検出できなくなるまで、室温で４８時間及び４０℃で１時間撹拌する。生成物は、反応溶液を乾燥石油エーテル（沸点４０〜６０℃）１８０ml中で沈殿させることによって分離し、引き続いてジクロロメタン／石油エーテル１：３から２回再結晶を行う。
【０１６９】
融点１２４〜１２５℃の白色結晶生成物を得る。収量１７．２ｇ、理論値の８７％である。ＯＣＮ滴定：計算値２．５０mVal/g、実測値２．３９mVal/g。
【０１７０】
実施例Ａ４：下記化合物の製造：
【０１７１】
【化３９】
1998512239.tif 000028
【０１７２】
還流冷却器、温度計、撹拌機及び窒素導入管を備えた１００mlフラスコ中で、２−エチル−２−ジメチルアミノ−１−（４−（２−ヒドロキシエトキシ）−フェニル）ペンタ−４−エン−１−オン２．９２ｇ（１０ミリモル）の乾燥塩化メチレン３０ml中の溶液、及びＩＰＤＩ２．２２ｇ（１０ミリモル）の乾燥塩化メチレン３０ml中の溶液を混合する。これに触媒ＤＢＴＤＬ２．０mgを添加し、室温で７２時間撹拌する。反応の進行は薄層クロマトグラムで追跡する（展開剤はトルエン／アセトン６：１）。その後、反応溶液を水中に攪拌しながら入れる。有機相を分離し、水で２回洗浄する。有機相をＭｇＳＯ4 上で乾燥し、ロータリーエバポレーターで濃縮する。残留物をカラムクロマトグラフィーで精製する（トルエン／アセトン６：１）。黄色油状物３．４ｇ（６６％）が残る。構造はプロトン−ＮＭＲ、ＩＲ及び元素分析で確認する。
【０１７３】
２−エチル−２−ジメチルアミノ−１−（４−（２−ヒドロキシエトキシ）−フェニル）ペント−４−エン−１−オンの製造：
【０１７４】
【化４０】
1998512239.tif 000029
【０１７５】
ＥＰ−Ａ−２８４，５６１に記述されている合成法に依拠することによって、定量的収量で達成される。融点８０〜８２℃の黄色結晶が残る。
【０１７６】
実施例Ａ５：
実施例Ａ４と同様に、下記のイソシアネートが、塩化メチレン中の１−（４−（２−ヒドロキシエトキシ）−フェニル）−２−メチル−２−モルホリノ−プロパン−１−オン１．１７ｇ（４ミリモル）、２，４−ＴＤＩ０．７ｇ（４ミリモル）及び触媒ＤＢＴＤＬから製造される。エーテル５０ml及び石油エーテル２００mlを反応溶液に加えた後に、目的化合物が結晶の形で沈殿する。これをろ過し、石油エーテルで洗浄し、次いで真空中で乾燥する。後に示す融点９７〜１０２℃の化合物を得る。
【０１７７】
【化４１】
1998512239.tif 000030
【０１７８】
１−（４−（２−ヒドロキシエトキシ）−フェニル）−２−メチル−２−モルホリノ−プロパン−１−オンの製造：
【０１７９】
【化４２】
1998512239.tif 000031
【０１８０】
ＥＰ−Ａ−０８８，０５０の記載されている合成法に依拠することによって達成される。
【０１８１】
実施例Ａ６：
実施例Ａ４と同様にして、下記化合物が製造される。
【０１８２】
【化４３】
1998512239.tif 000032
【０１８３】
実施例Ａ７：
実施例Ａ４と同様にして、下記化合物が製造される。
【０１８４】
【化４４】
1998512239.tif 000033
【０１８５】
Ｂ−実施例：
実施例Ｂ１：
実施例Ａ１で製造された光開始剤３ｇ（６．７２×１０-3モル）及び新たに蒸留したＮ−ビニルピロリドン７．５ｇ（６．７２×１０-3モル）を乾燥アセトン６０ml中に溶解して、水冷のＨｇ−高圧−液中ランプを備えたＤＥＭＡ−３Ｈ光反応器に入れる。窒素での真空置換を３回実施して、反応器中の溶液から酸素を排除する。このように準備した溶液を、乾燥窒素下で強く撹拌しながら、ＵＶ−光を１００分間照射する。この間に、淡黄色の固体生成物が容器壁に沈着するが、アセトン−反応溶液を排出した後、乾燥ＤＭＳＯで溶出することができた。こうして得た両溶液を、１０倍容積の非溶媒（乾燥！）で沈殿させることにより、２種の固体物質、生成物Ａ及び生成物Ｂを得る。
【０１８６】
生成物Ａ：
ＤＭＳＯ５０ml中の溶液を、乾燥ジエチルエーテル５００ml中で沈殿、
量：Ｐ2 Ｏ5 上、高真空中で１４時間乾燥後、白色粉末が１．４ｇ、
ＯＣＮ−含有量：０．０４１mVal/gを滴定で確認、
ＩＲ−スペクトル：２，１４１cm-1に明らかなＯＣＮ吸収帯、
分子量：ＯＣＮ−含有量から計算：Ｍｎ約２５，０００Ｄ、
ＤＭＦ中で測定（蒸気圧浸透圧法）：Ｍｎ約２７，６００±３，１００Ｄ、
平均重合度：分子量から計算：ＤＰｎ約２２０。
【０１８７】
生成物Ｂ：アセトン５０ml中の反応溶液を、乾燥ジエチルエーテル５００ml中で沈殿、
量：白色粉末が１．６ｇ、
ＯＣＮ−含有量：０．１９１mVal/g、
ＩＲ−スペクトル：２，１４５cm-1に強いＯＣＮ−吸収帯、
分子量：ＯＣＮ−含有量から計算：Ｍｎ約５，２６０Ｄ、
ＤＭＦ中で測定（蒸気圧浸透圧法）：Ｍｎ約５，３７０±４００Ｄ、
平均重合度：ＤＰｎ約４４。
【０１８８】
実施例Ｂ２：
実施例Ｂ１に記載のように、官能性光開始剤３ｇ及びＮ−ビニルピロリドン７．５ｇを、同様な反応条件下で相互に反応させる。ただし、反応器中には、まず、アセトン３０mlのみ入れる。次いで、安定したＵＶ−照射下で、光開始剤３ｇのアセトン２０ml中の溶液及びＮＶＰ７．５ｇのアセトン２０ml中の溶液を、同時に、５時間をかけてゆっくり滴下する。更に半時間の照射後、ここまで、完全に溶液のままであった反応生成物を、乾燥ジエチルエーテル７００ml中で沈殿させて、単離し、乾燥させる。収量５．６３ｇ（理論値の５３．６％）、ＯＣＮ−含有量０．２６６mVal/g、分子量：Ｍｎ約３，７６０。
【０１８９】
実施例Ｂ３〜Ｂ１０：
実施例Ｂ２と同様に、一連のその他の親水性及び疎水性のビニルモノマーを、ＯＣＮ−官能性光テロマーと反応させる：
【０１９０】
実施例Ｂ３：実施例Ａ１からの光開始剤３ｇ、
ビニルモノマー：          ＤＭＡ  １０ｇ
ＯＣＮ−含有量（mVal/g）：０．２３６      Ｍｎ：  ４，２４０
【０１９１】
実施例Ｂ４：実施例Ａ２からの光開始剤３ｇ、
ビニルモノマー：  ジエチレングリコールモノメチルエーテルメタクリレート  １２ｇ
ＯＣＮ−含有量（mVal/g）：０．１２２      Ｍｎ：  ８，２００
【０１９２】
実施例Ｂ５：実施例Ａ３からの光開始剤３ｇ、
ビニルモノマー：  ２−（Ｎ，Ｎ−ジメチルアミノエチル）メタクリレート  １２ｇ
ＯＣＮ−含有量（mVal/g）：０．５６８      Ｍｎ：  １，７６０
【０１９３】
実施例Ｂ６：実施例Ａ４からの光開始剤３ｇ、
ビニルモノマー：          ＴＲＩＳ  １７ｇ
ＯＣＮ−含有量（mVal/g）：０．４４４      Ｍｎ：  ２，２５０
【０１９４】
実施例Ｂ７：実施例Ａ１からの光開始剤３ｇ、
ビニルモノマー：          ＭＭＡ  １０ｇ
ＯＣＮ−含有量（mVal/g）：０．０６８      Ｍｎ：１４，７００
【０１９５】
実施例Ｂ８：実施例Ａ１からの光開始剤３ｇ、
ビニルモノマー：２，２，３，４，４，４−ヘキサフルオロブチルメタクリレート  ２２ｇ
ＯＣＮ−含有量（mVal/g）：０．３０        Ｍｎ：  ３，３４０
【０１９６】
実施例Ｂ９：実施例Ａ１からの光開始剤３ｇ、
ビニルモノマー：  ３−（ペンタメチルジシロキシ）プロピルメタクリレート  ２２ｇ
ＯＣＮ−含有量（mVal/g）：０．１４０      Ｍｎ：  ７，１６０
【０１９７】
実施例Ｂ１０：実施例Ａ１からの光開始剤３ｇ、
ビニルモノマー：  グリシジルメタクリレート  １５ｇ
ＯＣＮ−含有量（mVal/g）：０．０８９      Ｍｎ：１１，２００
【０１９８】
Ｃ−実施例：ＯＣＮ−光テロマーを用いたフィルム及び平面基材の表面改質
実施例Ｃ１〜Ｃ４：
反応基を有する種々のポリマー材料からのフィルムは、実施例Ｂ１に従い製造した光テロマーの適当な溶媒溶液（濃度〜２０重量％）を用い、技法として、浸漬、スプレー及び刷毛ぬりの方法を応用して、その表面をぬらす。こうして処理したフィルムは、乾燥窒素下で２４時間６０℃に加熱し、引き続いて、アセトンで洗浄して未反応の光テロマーを除去する。遮光下で乾燥した後、ＦＴＩＲ分光法を用いてフィルムの分析を行う。
【０１９９】
【表１】
1998512239.tif 000034
ＴＭＤＩ＝トリメチルヘキサンジイソシアネート、ＭＥＫ＝メチルエチルケトン
【０２００】
実施例Ｃ５：
ａ）ポリウレタン、ｂ）ガラス及びｃ）Kapton−ポリイミドで被覆したアルミニウムからなる平らな板（５×５×０．５cm）に、ｎ−ヘプチルアミンの存在下で、アルゴン−プラズマを用いた通常の方法による処理を行った。この方法によって、反応性のアミノ基を有する数ナノメートル厚さのフィルムが、基材上に形成される。実施例Ｃ１〜Ｃ４に記述してあるように、こうして予備処理された板は、実施例Ｂ１からの生成物ＡのＤＭＳＯ溶液を用いて処理する。このような方法により、その板の上に、ポリ−ビニルピロリドンからなる親水性の、ブラシ構造をもつ被覆が形成される。以下の接触角は、これらの板について、Kruss Ｇ４０装置を用いて測定したものである：
【０２０１】
基材ａ）      基材ｂ）      基材ｃ）
接触角、未処理品［゜］：        ７８          ４６          ９６
接触角、  処理品［゜］：        ３８          ３６          ４２
【０２０２】
実施例Ｃ６：（プラズマ−処理したシリコーンフィルム）
ＰＳ−２０６７（Petrarch Heuls America Inc., Bristol USA）を、Folanormホイル（Folex, Zurich, Schweiz）上に被膜状に塗布し、それをＵＶ硬化することによって作製したシリコーンゴムフィルムを、８０℃及び０．１３Pa｛１０-3Torr｝で加熱する。引き続いて、そのフィルムを、市販されている周波数１３．６メガヘルツのプラズマ反応器中に置き、その系を０．１mbarに排気する。この圧力下、１０標準立方センチメートルの酸素流及び出力４０ワットの条件で、フィルムを酸素プラズマに３０秒間暴露する。プラズマを止め、反応器に空気を入れて、フィルムを空気で安定化させる。
【０２０３】
実施例Ｃ７：（ポリブタジエンフィルム、プラズマ処理）
Folanorm支持薄膜上に、ポリ−１，２−ブタジエン（シンジオタクチックポリブタジエン、Polysciences Inc, 製品１６３１７）のＴＨＦ溶液を、窒素雰囲気中で注いで、０．５mm厚のフィルム状に成形する。そのフィルムは、実施例Ｃ６に記述したのと同様、酸素プラズマによる処理を行う。
【０２０４】
実施例Ｃ８：
２−ヒドロキシエチルメタクリレート（ＨＥＭＡ）９２％、エチレングリコールジメタクリレート７．７％及びIrgacure（登録商標）１８４（０．３％）０．３％の混合物を、Folanorm支持ホイル上に注いでフィルム状に成形し、通常の方法でＵＶ−照射して硬化する。
【０２０５】
実施例Ｃ９：
ポリビニルアルコール（ＰＶＡ、Ｍｎ７２，０００、Fluka AG, Schweiz）９９％、及びイソホロンジイソシアネート（Aldrich）１％のＤＭＳＯ１０％溶液を、Folanorm上に塗布してフィルム状にし、７０℃、最終的には１．３Pa｛０．０１Torr｝で２時間加熱して硬化する。そのフィルムは、ＴＨＦで洗浄してＤＭＳＯ及び過剰のＩＰＤＩを除去し、引き続き８０℃及び０．１３Pa｛０．００１Torr｝において６時間かけ、残りの溶媒を除去する。
【０２０６】
実施例Ｃ１０〜１３：
以下の表は、実施例Ｃ１に記述した方法で、実施例Ｂ２で調製したＯＣＮ−官能性ＮＶＰ−光テロマーを使用して処理した、実施例Ｃ６〜Ｃ９に記載したようなポリマーフィルムの接触角（Kruss Ｇ４０）を示す。
【０２０７】
実施例      材料（フィルム）                    接触角［゜］
未処理品          処理品
Ｃ１０    シリコーン（Ｃ６）          １００．４        ５４．５
Ｃ１１    ポリブタジエン（Ｃ７）        ７９．５        ４６．２
Ｃ１２    ポリ−ＨＥＭＡ（Ｃ８）        ７８．４        ３８．５
Ｃ１３    ＰＶＡ（Ｃ９）                ４７．１        ３２．５
【０２０８】
実施例Ｃ１４：
塩を洗浄除去して凍結乾燥した、架橋ポリ−ＨＥＭＡベースのソフトタイプのヒドロゲルレンズ（STD-Cibasoft（商標）、Tefilcon、CIBA Vision, Atlanta,USA）を、ジブチルスズジラウレート１０mgを触媒として含有する光テロマー（乾燥ＤＭＳＯ１０ml中に１ｇ）の溶液で、１２時間処理する。実施例Ｂ１（Ａ）、Ｂ１（Ｂ）、Ｂ３、Ｂ４及びＢ５に記載してある光テロマーを加える。その後、レンズを注意深くアセトン及び水で洗浄し、次いで０．１mbarの真空中で乾燥する。下記表は、このように処理し、続いて、ホスフェートで緩衝した（pH７．４）生理的食塩水中でオートクレーブ処理（１２０℃、３０分）したレンズの接触角を表す。この処理により、レンズ上に親水性表面が生成したことを、データが示している。
【０２０９】
実施例          実施例の                        接触角［゜］
光テロマー              未処理品            処理品
ａ）            Ｂ１（Ａ）                ７８              ５２
ｂ）            Ｂ１（Ｂ）                ７８              ４６
ｃ）            Ｂ３                      ７８              ４２
ｄ）            Ｂ４                      ７８              ３６
ｅ）            Ｂ５                      ７８              ５０
【０２１０】
実施例Ｃ１５：
表面上に反応性のアミノ基を生成させるために、アンモニアガス又はｎ−ヘプチルアミンの存在下、通常の方法によって種々のコンタクトレンズにプラズマ処理を施した。このように予備処理したレンズは、続いて、実施例Ｃ１に記載したように、実施例Ｂ２で調製したＰＶＰ−光テロマーの溶液で処理する。下記表に記載してある接触角（Kruss Ｇ４０装置）は、上記処理に続いてオートクレーブ処理したコンタクトレンズが、親水性表面を有することを示している。
【０２１１】
実施例    コンタクトレンズ    プラズマガス        接触角［゜］
の材料                              未処理品    処理品
ａ）      Tefilcon            アンモニア          −        ３２
ｂ）      シリコーン*         アンモニア        １０４      ５２
ｃ）      シリコーン*         ヘプチルアミン    １０４      ４８
ｄ）      Atlafilcon A        ヘプチルアミン      −        ３７
* 掲載してあるシリコーン材料は、メチルメタクリレート１５重量％、ＴＲＩＳ１５重量％及び約４，０００の平均分子量Ｍｎを有するポリジメチルシロキサン−マクロマー７０重量％からなるコポリマーであり、２個の末端ヒドロキシブチル基を有し、それぞれがイソシアナトエチルメタクリレートで停止されている。
【０２１２】
Ｄ−実施例：
実施例Ｄ１：ＯＣＮ−官能性光テロマーを使用する下記式のくし形ポリマーの製造
【０２１３】
【化４５】
1998512239.tif 000035
【０２１４】
還流冷却器、温度計、撹拌機及び窒素導入管を備えた２５０mlフラスコ中で、乾燥窒素下、実施例Ｂ１に記載されているＯＣＮ末端ポリ−（Ｎ−ビニルピロリドン）−テロマーＢ１１．７８ｇの乾燥ＤＭＳＯ１００ml中の溶液を、アミノアルキル−ポリジメチルシロキサン（０．５１５mValＮＨ2/g 、Petrarch PS813（登録商標）：Ｍｎ〜３０００、ｂ＝３、ａ＋ｃ＝３７）４．３７ｇを乾燥ジクロロメタン５０mlに溶解したものを反応させる。反応混合物は、室温で２時間撹拌し、続いて、４０℃で１時間加温する。ロータリーエバポレーターでジクロロメタンを蒸発させた後、親水、疎水両性ＰＤＭＳ−ポリ−ＮＶＰ−くし形ポリマーの粘稠なＤＭＳＯ溶液は、乾燥ジエチルエーテル１０００ml中で沈殿させて生成物を分離する。最終的には４０℃、０．０１３Pa｛１０-4 Torr｝の高真空中で溶媒残分を除去した後、界面活性を示す、非常に粘稠な無色の生成物１５．９ｇ（理論値の９８％）を得る。ＩＲ−スペクトルでは、ＯＣＮ−吸収は見られない。
【０２１５】
実施例Ｄ２〜Ｄ６：
実施例Ｄ１と同様、更に広範囲なブロック−及びくし形ポリマーが、記載してあるＯＣＮ官能性光テロマーと、アミノ官能性マクロマーとの反応によって得られる。その結果を下表にまとめたが、その中で、構造式中の“Ｚx ”は、尿素を介して、それに結合している光テロマーの残基を意味する。また、指数“ｘ”は、一連のＢ−実施例に記載のある光テロマー例の、その数を表す。
【０２１６】
【表２】
1998512239.tif 000036
【０２１７】
【化４６】
1998512239.tif 000037
【０２１８】
式中、Ｚ1 、Ｚ3 、Ｚ5 、Ｚ6 及びＺ8 は、実施例Ｂ１、Ｂ３、Ｂ５、Ｂ６及びＢ８からの対応する残基を意味する。
【０２１９】
実施例Ｅ１：（重合性のあるマクロモノマーの製造）
実施例Ｄ１中で挙げた反応条件を応用して、実施例Ｂ２に記載したＯＣＮ−官能性ＰＶＰ−光テロマー３７．６ｇ（０．０１モル）と、２−ヒドロキシエチルメタクリレート（ＨＥＭＡ）１．３１ｇとを、乾燥ＤＭＳＯ２５０ml中で反応させるが、その際、触媒としてジブチルスズジラウレート１０mgを添加する。乾燥ジエチルエーテルで沈殿させ、０．０１３Pa｛１０-4 Torr｝で乾燥すると、白色粉末状生成物３８．８ｇを得る。